(57)【要約】【課題】積層セラミックコンデンサにおける単位体積あたりの静電容量を十分に確保し、かつ、耐電圧特性が低下することを抑制する積層セラミックコンデンサを提供する。【解決手段】積層セラミックコンデンサ１０は、積層された複数の誘電体層１４、複数の内部電極１６、および複数の補助電極１８を含む積層体１２と、積層体の両端面に配置される外部電極２２とを備える。内部電極１６は、第１の内部電極１６０、第２の内部電極１６２、第３の内部電極１６４、第４の内部電極１６６および第５の内部電極１６８を含み、それぞれ異なる平面上に配置される。補助電極１８は、第１の内部電極１６０と同一平面上に配置される第１の補助電極１８０、第２の内部電極と同一平面上に配置される第２の補助電極１８２、第３の内部電極１６４と同一平面上に配置される第３の補助電極１８４および第４の内部電極１６６と同一平面上に配置される第４の補助電極１８６を含む。【選択図】図２
2018046104.tif 000002
【特許請求の範囲】
【請求項１】
積層された複数の誘電体層を含み、互いに対向する第１の主面および第２の主面と、互いに対向する第１の側面および第２の側面と、互いに対向する第１の端面および第２の端面と、を含む積層体と、
前記複数の誘電体層と交互に積層された内部電極と、
少なくとも前記第１および第２の端面上に配置される外部電極と、
を備える積層セラミックコンデンサであって、
前記内部電極は、第１の内部電極、第２の内部電極、第３の内部電極、第４の内部電極、および第５の内部電極を含み、
前記第１の内部電極、前記第２の内部電極、前記第３の内部電極、前記第４の内部電極、および前記第５の内部電極は、それぞれ異なる平面上に配置されており、
前記第１の内部電極は、その両端部のうちの一方端部が前記第１の端面に引き出されており、
前記第２の内部電極は、その両端部のうちの一方端部が前記第２の端面に引き出されており、
前記第３の内部電極は、前記第１の内部電極および前記第２の内部電極と互い違いに配置されており、前記第３の内部電極の両端部は、前記第１の端面および前記第２の端面のいずれにも引き出されておらず、
前記第４の内部電極は、前記第１の主面に最も近い側に位置する前記第１の内部電極または前記第２の内部電極と前記第５の内部電極との間、および前記第２の主面に最も近い側に位置する前記第１の内部電極または前記第２の内部電極と前記第５の内部電極の間に位置し、前記第４の内部電極は、前記積層体の長さ方向の中央部で離間されて前記第１の端面側に位置する一方の第４の内部電極および前記第２の端面側に位置する他方の第４の内部電極を有し、前記一方の第４の内部電極および前記他方の第４の内部電極は、前記第１の端面および前記第２の端面のいずれにも引き出されておらず、
前記第５の内部電極は、前記積層体の最も前記第１の主面側および最も前記第２の主面側に位置するように配置されており、
前記第５の内部電極は、前記積層体の長さ方向の中央部で離間されて前記第１の端面側に位置する一方の第５の内部電極および前記第２の端面側に位置する他方の第５の内部電極を有し、前記一方の第５の内部電極の前記第１の端面側の端部が前記第１の端面に引き出されており、前記他方の第５の内部電極の前記第２の端面側の端部が、前記第２の端面に引き出されており、
前記第１の内部電極と同一平面上には、前記第１の内部電極とは離間されて第１の補助電極が配置され、
前記第２の内部電極と同一平面上には、前記第２の内部電極とは離間されて第２の補助電極が配置され、
前記第３の内部電極と同一平面上には、前記第３の内部電極を挟むように離間されて一方の第３の補助電極および他方の第３の補助電極が配置され、
前記一方の第４の内部電極と同一平面上には、前記一方の第４の内部電極とは離間されて一方の第４の補助電極が配置され、前記他方の第４の内部電極と同一平面上には、前記他方の第４の内部電極とは離間されて他方の第４の補助電極が配置され、
前記第１の補助電極は、前記第２の端面に引き出されており、
前記第２の補助電極は、前記第１の端面に引き出されており、
前記一方の第３の補助電極は、前記第１の端面に引き出されており、前記他方の第３の補助電極は、前記第２の端面に引き出されており、
前記一方の第４の補助電極は、前記第１の端面に引き出されており、前記他方の第４の補助電極は、前記第２の端面に引き出されている、
積層セラミックコンデンサ。
【請求項２】
前記第１の内部電極の前記一方端部は、前記第１の内部電極の長さ方向の中央部における前記第１の側面および前記第２の側面を結ぶ幅方向の長さよりも該幅方向の長さの小さい第１の端部を有し、前記第１の内部電極の他方端部は、前記第１の内部電極の長さ方向の中央部における前記第１の側面および前記第２の側面を結ぶ幅方向の長さよりも該幅方向の長さの小さい第２の端部を有している、請求項１に記載の積層セラミックコンデンサ。
【請求項３】
前記第２の内部電極の一方端部は、前記第２の内部電極の長さ方向の中央部における前記第１の側面および前記第２の側面を結ぶ幅方向の長さよりも該幅方向の長さの小さい第３の端部を有し、前記第２の内部電極の他方端部は、前記第２の内部電極の長さ方向の中央部における前記第１の側面および前記第２の側面を結ぶ幅方向の長さよりも該幅方向の長さの小さい第４の端部を有している、請求項１または請求項２に記載の積層セラミックコンデンサ。
【請求項４】
前記第３の内部電極の前記両端部のうちの一方端部は、前記第３の内部電極の長さ方向の中央部における前記第１の側面および前記第２の側面を結ぶ幅方向の長さよりも該幅方向の長さの小さい第５の端部を有し、前記第３の内部電極の前記両端部のうちの他方端部は、前記第３の内部電極の長さ方向の中央部における前記第１の側面および前記第２の側面を結ぶ幅方向の長さよりも該幅方向の長さの小さい第６の端部を有している、請求項１ないし請求項３のいずれかに記載の積層セラミックコンデンサ。
【請求項５】
前記一方の第４の内部電極は、前記第１の端面側とは反対側の端部における前記第１の側面および前記第２の側面を結ぶ幅方向の長さよりも該幅方向の長さの小さい第７の端部を有し、
前記他方の第４の内部電極は、前記第２の端面側とは反対側の端部おける前記第１の側面および前記第２の側面を結ぶ幅方向の長さよりも該幅方向の長さの小さい第８の端部を有している、請求項１ないし請求項４のいずれかに記載の積層セラミックコンデンサ。
【請求項６】
前記一方の第５の内部電極は、前記第１の端面側とは反対側の端部における前記第１の側面および前記第２の側面を結ぶ幅方向の長さよりも該幅方向の長さの小さい第９の端部を有し、
前記他方の第５の内部電極は、前記第２の端面側とは反対側の端部における前記第１の側面および前記第２の側面を結ぶ幅方向の長さよりも該幅方向の長さの小さい第１０の端部を有している、請求項１ないし請求項５のいずれかに記載の積層セラミックコンデンサ。
【請求項７】
前記第１の内部電極における前記一方端部の前記第１の側面および前記第２の側面を結ぶ幅方向の長さと、前記第１の内部電極における前記他方端部の前記第１の側面および前記第２の側面を結ぶ幅方向の長さと、前記第１の補助電極における前記第１の側面および前記第２の側面を結ぶ幅方向の長さ、および
前記第２の内部電極における前記一方端部の前記第１の側面および前記第２の側面を結ぶ幅方向の長さと、前記第２の内部電極における前記他方端部の前記第１の側面および前記第２の側面を結ぶ幅方向の長さと、前記第２の補助電極における前記第１の側面および前記第２の側面を結ぶ幅方向の長さ、および
前記第３の内部電極の前記一方端部の前記第１の側面および前記第２の側面を結ぶ幅方向の長さと、前記第３の内部電極の前記他方端部の前記第１の側面および前記第２の側面を結ぶ幅方向の長さと、前記一方の第３の補助電極および前記他方の第３の補助電極における前記第１の側面および前記第２の側面を結ぶ幅方向の長さが、略同一である、請求項１ないし請求項６のいずれかに記載の積層セラミックコンデンサ。
【請求項８】
前記第１の内部電極における前記他方端部の前記第１の側面および前記第２の側面を結ぶ幅方向の長さは、前記第１の内部電極における前記一方端部の前記第１の側面および前記第２の側面を結ぶ幅方向の長さ、および前記第１の補助電極における前記第１の側面および前記第２の側面を結ぶ幅方向の長さよりも小さく、
前記第２の内部電極における前記他方端部の前記第１の側面および前記第２の側面を結ぶ幅方向の長さは、前記第２の内部電極における前記一方端部の前記第１の側面および前記第２の側面を結ぶ幅方向の長さ、および前記第２の補助電極における前記第１の側面および前記第２の側面を結ぶ幅方向の長さよりも小さく、
前記第３の内部電極における前記一方端部の前記第１の側面および前記第２の側面を結ぶ幅方向の長さと、前記第３の内部電極における前記他方端部の前記第１の側面および前記第２の側面を結ぶ幅方向の長さ、および前記一方の第３の補助電極および前記他方の第３の補助電極における前記第１の側面および前記第２の側面を結ぶ幅方向の長さは、前記第１の内部電極における前記一方端部の前記第１の側面および前記第２の側面を結ぶ幅方向の長さと、前記第１の補助電極における前記第１の側面および前記第２の側面を結ぶ幅方向の長さ、および前記第２の内部電極における前記一方端部の前記第１の側面および前記第２の側面を結ぶ幅方向の長さと、前記第２の補助電極における前記第１の側面および前記第２の側面を結ぶ幅方向の長さよりも小さい、請求項１ないし請求項７のいずれかに記載の積層セラミックコンデンサ。
【請求項９】
積層方向から見た際に、前記第１の内部電極の前記他方端部が、前記第３の内部電極の前記他方端部よりも前記第２の端面側に延びて配置され、前記第２の内部電極の他方端部が、前記第３の内部電極の前記一方端部よりも前記第１の端面側に延びて配置される、請求項１ないし請求項８のいずれかに記載の積層セラミックコンデンサ。
【発明の詳細な説明】
【技術分野】
【０００１】
本発明は、積層セラミックコンデンサに関する。
【背景技術】
【０００２】
積層セラミックコンデンサは、従来から高い静電容量を持つとともに高い耐電圧特性が求められている。また、近年、積層セラミックコンデンサにおいても小型化が求められており、そのために誘電体層の厚みの薄膜化を行っているが、一方で、誘電体層の厚みの薄膜化にともなう耐電圧特性の低下が懸念される。その対策として、たとえば、特許文献１に記載されるような積層セラミックコンデンサが提案されている。
【０００３】
特許文献１に記載の積層セラミックコンデンサは、表面に電極パターンを配設したセラミック誘電体層を複数積層し、内部に複数の並列されたコンデンサ成分が形成された積層型セラミックコンデンサにおいて、セラミック誘電体層に配設した電極パターンはその一部が、並列接続されたコンデンサ成分のそれぞれが少なくとも２つのコンデンサ成分を直列接続して形成されるように複数に分割されるように配設している。
すなわち、図１８に示すように、特許文献１に記載の積層セラミックコンデンサ１は、積層された誘電体２を含み、誘電体２の両端面には、外部電極３ａ，３ｂが形成されている。そして、外部電極３ａから第１の内部電極４ａが、また、外部電極３ｂから第２の内部電極４ｂが、それぞれ同一平面に形成されて、２層ずつ積層されている。そして、それらの内部電極３ａおよび３ｂに挟まれて、各内部電極との間で直列コンデンサ成分を形成するように、第３の内部電極５が設けられている。
【先行技術文献】
【特許文献】
【０００４】
【特許文献１】特開平７−１３５１２４号公報
【発明の概要】
【発明が解決しようとする課題】
【０００５】
しかしながら、特許文献１のような積層セラミックコンデンサ１の構造では、第１の内部電極４ａと第２の内部電極４ｂとの間に隙間が存在する。そのため、静電容量の発生する内部電極の有効面積が十分に確保できず、積層セラミックコンデンサ１の単位体積あたりの静電容量を十分に確保できないという問題がある。また、誘電体層と内部電極を積層する際に、積みズレが発生すると内部電極の有効面積が第１の内部電極４ａと第２の内部電極４ｂとの間でばらつき、その結果、どちらか片方に電圧がかかり耐電圧特性が低下することがあった。
さらに、容量確保のため、誘電体層の厚みを厚くした場合には内部電極が拡散し、外部電極と内部電極のコンタクト性が低下することがある。
【０００６】
それゆえに、この発明の主たる目的は、積層セラミックコンデンサにおける単位体積あたりの静電容量を十分に確保し、かつ、耐電圧特性が低下することを抑制する積層セラミックコンデンサを提供することである。
【課題を解決するための手段】
【０００７】
この発明にかかる積層セラミックコンデンサは、積層された複数の誘電体層を含み、互いに対向する第１の主面および第２の主面と、互いに対向する第１の側面および第２の側面と、互いに対向する第１の端面および第２の端面と、を含む積層体と、複数の誘電体層と交互に積層された内部電極と、少なくとも第１および第２の端面上に配置される外部電極と、を備える積層セラミックコンデンサであって、内部電極は、第１の内部電極、第２の内部電極、第３の内部電極、第４の内部電極、および第５の内部電極を含み、第１の内部電極、第２の内部電極、第３の内部電極、第４の内部電極、および第５の内部電極は、それぞれ異なる平面上に配置されており、第１の内部電極は、その両端部のうちの一方端部が第１の端面に引き出されており、第２の内部電極は、その両端部のうちの一方端部が第２の端面に引き出されており、第３の内部電極は、第１の内部電極および第２の内部電極と互い違いに配置されており、第３の内部電極の両端部は、第１の端面および第２の端面のいずれにも引き出されておらず、第４の内部電極は、第１の主面に最も近い側に位置する第１の内部電極または第２の内部電極と第５の内部電極との間、および第２の主面に最も近い側に位置する第１の内部電極または第２の内部電極と第５の内部電極の間に位置し、第４の内部電極は、積層体の長さ方向の中央部で離間されて一方の第４の内部電極および他方の第４の内部電極を有し、一方の第４の内部電極および他方の第４の内部電極は、第１の端面および第２の端面のいずれにも引き出されておらず、第５の内部電極は、積層体の最も第１の主面側および最も第２の主面側に位置するように配置されており、第５の内部電極は、積層体の長さ方向の中央部で離間されて一方の第５の内部電極および他方の第５の内部電極を有し、一方の第５の内部電極の第１の端面側の端部が第１の端部に引き出されており、他方の第５の内部電極の第２の端面側の端部が、第２の端面に引き出されており、第１の内部電極と同一平面上には、第１の内部電極とは離間されて第１の補助電極が配置され、第２の内部電極と同一平面上には、第２の内部電極とは離間されて第２の補助電極が配置され、第３の内部電極と同一平面上には、第３の内部電極を挟むように離間されて一方の第３の補助電極および他方の第３の補助電極が配置され、一方の第４の内部電極と同一平面上には、一方の第４の内部電極とは離間されて一方の第４の補助電極が配置され、他方の第４の内部電極と同一平面上には、他方の第４の内部電極とは離間されて他方の第４の補助電極が配置され、第１の補助電極は、第２の端面に引き出されており、第２の補助電極は、第１の端面に引き出されており、一方の第３の補助電極は、第１の端面に引き出されており、他方の第３の補助電極は、第２の端面に引き出されており、一方の第４の補助電極は、第１の端面に引き出されており、他方の第４の補助電極は、第２の端面に引き出されている、積層セラミックコンデンサである。
また、この発明にかかる積層セラミックコンデンサでは、第１の内部電極の一方端部が、第１の内部電極の長さ方向の中央部における第１の側面および第２の側面を結ぶ幅方向の長さよりも該幅方向の長さの小さい第１の端部を有し、第１の内部電極の他方端部が、第１の内部電極の長さ方向の中央部における第１の側面および第２の側面を結ぶ幅方向の長さよりも該幅方向の長さの小さい第２の端部を有していることが好ましい。
さらに、この発明にかかる積層セラミックコンデンサでは、第２の内部電極の一方端部が、第２の内部電極の長さ方向の中央部における第１の側面および第２の側面を結ぶ幅方向の長さよりも該幅方向の長さの小さい第３の端部を有し、第２の内部電極の他方端部が、第２の内部電極の長さ方向の中央部における第１の側面および第２の側面を結ぶ幅方向の長さよりも該幅方向の長さの小さい第４の端部を有していることが好ましい。
また、この発明にかかる積層セラミックコンデンサでは、第３の内部電極の両端部のうちの一方端部が、第３の内部電極の長さ方向の中央部における第１の側面および第２の側面を結ぶ幅方向の長さよりも該幅方向の長さの小さい第５の端部を有し、第３の内部電極の両端部のうちの他方端部が、第３の内部電極の長さ方向の中央部における第１の側面および第２の側面を結ぶ幅方向の長さよりも該幅方向の長さの小さい第６の端部を有していることが好ましい。
さらに、この発明にかかる積層セラミックコンデンサでは、一方の第４の内部電極が、第１の端面側とは反対側の端部における第１の側面および第２の側面を結ぶ幅方向の長さよりも該幅方向の長さの小さい第７の端部を有し、他方の第４の内部電極が、第２の端面側とは反対側の端部における第１の側面および第２の側面を結ぶ幅方向の長さよりも該幅方向の長さの小さい第８の端部を有していることが好ましい。
また、この発明にかかる積層セラミックコンデンサでは、一方の第５の内部電極が、第１の端面側とは反対側の端部における第１の側面および第２の側面を結ぶ幅方向の長さよりも該幅方向の長さの小さい第９の端部を有し、他方の第５の内部電極が、第２の端面側とは反対側の端部における第１の側面および第２の側面を結ぶ幅方向の長さよりも該幅方向の長さの小さい第１０の端部を有していることが好ましい。
さらに、この発明にかかる積層セラミックコンデンサでは、第１の内部電極における一方端部の第１の側面および第２の側面を結ぶ幅方向の長さと、第１の内部電極における他方端部の第１の側面および第２の側面を結ぶ幅方向の長さと、第１の補助電極における第１の側面および第２の側面を結ぶ幅方向の長さ、および第２の内部電極における一方端部の第１の側面および第２の側面を結ぶ幅方向の長さと、第２の内部電極における他方端部の第１の側面および第２の側面を結ぶ幅方向の長さと、第２の補助電極における第１の側面および第２の側面を結ぶ幅方向の長さ、および第３の内部電極の一方端部の第１の側面および第２の側面を結ぶ幅方向の長さと、第３の内部電極の他方端部の第１の側面および第２の側面を結ぶ幅方向の長さと、一方の第３の補助電極および他方の第３の補助電極における第１の側面および第２の側面を結ぶ幅方向の長さが、略同一であることが好ましい。
また、この発明にかかる積層セラミックコンデンサでは、第１の内部電極における他方端部の第１の側面および第２の側面を結ぶ幅方向の長さは、第１の内部電極における一方端部の第１の側面および第２の側面を結ぶ幅方向の長さ、および第１の補助電極における第１の側面および第２の側面を結ぶ幅方向の長さよりも小さく、第２の内部電極における他方端部の第１の側面および第２の側面を結ぶ幅方向の長さは、第２の内部電極における一方端部の第１の側面および第２の側面を結ぶ幅方向の長さ、および第２の補助電極における第１の側面および第２の側面を結ぶ幅方向の長さよりも小さく、第３の内部電極における一方端部の第１の側面および第２の側面を結ぶ幅方向の長さと、第３の内部電極における他方端部の第１の側面および第２の側面を結ぶ幅方向の長さ、および一方の第３の補助電極および他方の第３の補助電極における第１の側面および第２の側面を結ぶ幅方向の長さは、第１の内部電極における一方端部の第１の側面および第２の側面を結ぶ幅方向の長さと、第１の補助電極における第１の側面および第２の側面を結ぶ幅方向の長さ、および第２の内部電極における一方端部の第１の側面および第２の側面を結ぶ幅方向の長さと、第２の補助電極における第１の側面および第２の側面を結ぶ幅方向の長さよりも小さいことが好ましい。
さらに、この発明にかかる積層セラミックコンデンサでは、積層方向から見た際に、第１の内部電極の他方端部が、第３の内部電極の他方端部よりも第２の端面側に延びて配置され、第２の内部電極の他方端部が、第３の内部電極の一方端部よりも第１の端面側に延びて配置されることが好ましい。
【０００８】
この発明にかかる積層セラミックコンデンサでは、第１の内部電極がその両端部のうちの一方端部が第１の端面に引き出されており、第２の内部電極がその両端部のうちの一方端部が第２の端面に引き出されており、第３の内部電極が第１の内部電極および第２の内部電極と互い違いに配置されているので、静電容量の発生する内部電極の有効面積が十分に確保しつつ、素子厚が厚くなったときに発生する電極端部への電界集中の増加を抑制することが可能となり、単純に素子厚を上げたときに発生する耐電圧の低下を抑制できるため、静電容量を確保することが可能となる。また、第１ないし第３の内部電極が配置される誘電体層の最外層にそれぞれ、第４および第５の内部電極が配置された誘電体層を配置することで、第１の主面上に配置される外部電極と、第１の主面に最も近いところに位置する第１または第２の内部電極との間、および第２の主面上に配置される外部電極と、第２の主面側に最も近いところに位置する第１または第２の内部電極との間で生じる電界の集中を抑制することが可能になる。
また、この発明にかかる積層セラミックコンデンサでは、第１ないし第４の補助電極を設けることにより、外部電極と内部電極との接続性を向上させることができる。
さらに、この発明にかかる積層セラミックコンデンサでは、第１の内部電極の一方端部が、第１の内部電極の長さ方向の中央部における第１の側面および第２の側面を結ぶ幅方向の長さよりも該幅方向の長さの小さい第１の端部を有し、第１の内部電極の他方端部が、第１の内部電極の長さ方向の中央部における第１の側面および第２の側面を結ぶ幅方向の長さよりも該幅方向の長さの小さい第２の端部を有していると、第２の端部が狭いことにより、積層体の側部において、第１の内部電極と両側面上に形成される外部電極との間の電極集中点である第２の端部の両角部を該外部電極から遠ざけることができ、積層体の側部にかかる電圧を軽減することができる。また、第１の端部が狭いことにより、外部電極と積層体との間から侵入してくる水分の浸入経路を長くすることができ、耐湿性が改善しうる。
また、この発明にかかる積層セラミックコンデンサでは、第２の内部電極の一方端部が、第２の内部電極の長さ方向の中央部における第１の側面および第２の側面を結ぶ幅方向の長さよりも該幅方向の長さの小さい第３の端部を有し、第２の内部電極の他方端部が、第２の内部電極の長さ方向の中央部における第１の側面および第２の側面を結ぶ幅方向の長さよりも該幅方向の長さの小さい第４の端部を有していると、第４の端部が狭いことにより、積層体の側部において、第２の内部電極と両側面上に形成される外部電極との間の電極集中点である第４の端部の両角部を該外部電極から遠ざけることができ、積層体の側部にかかる電圧を軽減することができる。また、第３の端部が狭いことにより、外部電極と積層体との間から侵入してくる水分の浸入経路を長くすることができ、耐湿性が改善しうる。
さらに、この発明にかかる積層セラミックコンデンサでは、第３の内部電極の両端部のうちの一方端部が、第３の内部電極の長さ方向の中央部における第１の側面および第２の側面を結ぶ幅方向の長さよりも該幅方向の長さの小さい第５の端部を有し、第３の内部電極の両端部のうちの他方端部が、第３の内部電極の長さ方向の中央部における第１の側面および第２の側面を結ぶ幅方向の長さよりも該幅方向の長さの小さい第６の端部を有していると、第５および第６の端部が狭いことにより、積層体の側部において、第３の内部電極と両側面上に形成される外部電極との間の電極集中点である第５および第６の端部の両角部を該外部電極から遠ざけることができ、積層体の側部にかかる電圧を軽減することができる。
また、この発明にかかる積層セラミックコンデンサでは、一方の第４の内部電極が、第１の端面側とは反対側の端部における第１の側面および第２の側面を結ぶ幅方向の長さよりも該幅方向の長さの小さい第７の端部を有し、他方の第４の内部電極が、第２の端面側とは反対側の端部における第１の側面および第２の側面を結ぶ幅方向の長さよりも該幅方向の長さの小さい第８の端部を有しており、また、一方の第５の内部電極が、第１の端面側とは反対側の端部における第１の側面および第２の側面を結ぶ幅方向の長さよりも該幅方向の長さの小さい第９の端部を有し、他方の第５の内部電極が、第２の端面側とは反対側の端部における第１の側面および第２の側面を結ぶ幅方向の長さよりも該幅方向の長さの小さい第１０の端部を有していると、一方の第４の内部電極の積層上下に位置する、一方の第５の内部電極と第１の内部電極または第２の内部電極との間に、一方の第４の内部電極全体を位置させることができ、また、他方の第４の内部電極の積層上下に位置する、他方の第５の内部電極と第１の内部電極または第２の内部電極との間に、他方の第４の内部電極を位置させることができるので、より確実に、第１の主面上に配置される外部電極と、第１の主面に最も近いところに位置する第１または第２の内部電極との間、および第２の主面上に配置される外部電極と、第２の主面側に最も近いところに位置する第１または第２の内部電極との間で生じる電界の集中を抑制することが可能になる。
また、この発明にかかる積層セラミックコンデンサでは、第１の内部電極における一方端部の第１の側面および第２の側面を結ぶ幅方向の長さと、第１の内部電極における他方端部の第１の側面および第２の側面を結ぶ幅方向の長さと、第１の補助電極における第１の側面および第２の側面を結ぶ幅方向の長さ、および第２の内部電極における一方端部の第１の側面および第２の側面を結ぶ幅方向の長さと、第２の内部電極における他方端部の第１の側面および第２の側面を結ぶ幅方向の長さと、第２の補助電極における第１の側面および第２の側面を結ぶ幅方向の長さ、および第３の内部電極の一方端部の第１の側面および第２の側面を結ぶ幅方向の長さと、第３の内部電極の他方端部の第１の側面および第２の側面を結ぶ幅方向の長さと、一方の第３の補助電極および他方の第３の補助電極における第１の側面および第２の側面を結ぶ幅方向の長さが、略同一であると、積層セラミックコンデンサの静電容量を確保することができる。
さらに、この発明にかかる積層セラミックコンデンサでは、第１の内部電極における他方端部の第１の側面および第２の側面を結ぶ幅方向の長さは、第１の内部電極における一方端部の第１の側面および第２の側面を結ぶ幅方向の長さ、および第１の補助電極における第１の側面および第２の側面を結ぶ幅方向の長さよりも小さく、第２の内部電極における他方端部の第１の側面および第２の側面を結ぶ幅方向の長さは、第２の内部電極における一方端部の第１の側面および第２の側面を結ぶ幅方向の長さ、および第２の補助電極における第１の側面および第２の側面を結ぶ幅方向の長さよりも小さく、第３の内部電極における一方端部の第１の側面および第２の側面を結ぶ幅方向の長さと、第３の内部電極における他方端部の第１の側面および第２の側面を結ぶ幅方向の長さ、および一方の第３の補助電極および他方の第３の補助電極における第１の側面および第２の側面を結ぶ幅方向の長さは、第１の内部電極における一方端部の第１の側面および第２の側面を結ぶ幅方向の長さと、第１の補助電極における第１の側面および第２の側面を結ぶ幅方向の長さ、および第２の内部電極における一方端部の第１の側面および第２の側面を結ぶ幅方向の長さと、第２の補助電極における第１の側面および第２の側面を結ぶ幅方向の長さよりも小さいと、積層セラミックコンデンサの静電容量をより十分に確保することができる。
また、この発明にかかる積層セラミックコンデンサでは、積層方向から見た際に、第１の内部電極の他方端部が、第３の内部電極の他方端部よりも第２の端面側に延びて配置され、第２の内部電極の他方端部が、第３の内部電極の一方端部よりも第１の端面側に延びて配置されると、積みズレが起こったときにおいても、第１の内部電極と第３の内部電極、あるいは第２の内部電極と第３の内部電極との間における上下の有効面積が変化しにくくなり、積みズレに起因する電圧の偏りをより抑制することができる。
【発明の効果】
【０００９】
この発明によれば、積層セラミックコンデンサにおける単位体積あたりの静電容量を十分に確保し、かつ、耐電圧特性が低下することを抑制する積層セラミックコンデンサが得られる。
【図面の簡単な説明】
【００１０】
【図１】（ａ）は、この発明の第１の実施の形態にかかる積層セラミックコンデンサの一例を示す外観斜視図であり、（ｂ）は、その正面図である。
【図２】この発明の第１の実施の形態にかかる積層セラミックコンデンサを示す図１（ａ）の線ＩＩ−ＩＩ断面図である。
【図３】第１の実施の形態にかかる積層セラミックコンデンサの断面図であって、図２の線Ａ−Ａ断面図である。
【図４】第１の実施の形態にかかる積層セラミックコンデンサの断面図であって、図２の線Ｂ−Ｂ断面図である。
【図５】第１の実施の形態にかかる積層セラミックコンデンサの断面図であって、図２の線Ｃ−Ｃ断面図である。
【図６】第１の実施の形態にかかる積層セラミックコンデンサの断面図であって、図２の線Ｄ−Ｄ断面図である。
【図７】第１の実施の形態にかかる積層セラミックコンデンサの断面図であって、図２の線Ｅ−Ｅ断面図である。
【図８】図１（ａ）に示した積層体の分解斜視図である。
【図９】第１の内部電極あるいは第２の内部電極の積層ズレに対する本発明の効果を示す図である。
【図１０】（ａ）は、この発明の第２の実施の形態にかかる積層セラミックコンデンサの一例を示す外観斜視図であり、（ｂ）は、その正面図である。
【図１１】この発明の第２の実施の形態にかかる積層セラミックコンデンサを示す図１（ａ）の線ＸＩ−ＸＩ断面図である。
【図１２】第２の実施の形態にかかる積層セラミックコンデンサの断面図であって、図１１の線Ａ’−Ａ’断面図である。
【図１３】第１の実施の形態にかかる積層セラミックコンデンサの断面図であって、図１１の線Ｂ’−Ｂ’断面図である。
【図１４】第１の実施の形態にかかる積層セラミックコンデンサの断面図であって、図１１の線Ｃ’−Ｃ’断面図である。
【図１５】第１の実施の形態にかかる積層セラミックコンデンサの断面図であって、図１１の線Ｄ’−Ｄ’断面図である。
【図１６】第１の実施の形態にかかる積層セラミックコンデンサの断面図であって、図１１の線Ｅ’−Ｅ’断面図である。
【図１７】図１０（ａ）に示した積層体の分解斜視図である。
【図１８】従来の積層セラミックコンデンサを示す断面図である。
【発明を実施するための形態】
【００１１】
以下、この発明の各実施の形態にかかる積層セラミックコンデンサについて、図を参照して詳細に説明する。なお、以下に示す実施の形態においては、同一のまたは相当する部分について図中同一の符号を付し、その説明は繰り返さない。
【００１２】
（第１の実施の形態）
この発明の第１の実施の形態にかかる積層セラミックコンデンサについて説明する。図１（ａ）は、この発明の第１の実施の形態にかかる積層セラミックコンデンサの一例を示す外観斜視図であり、図１（ｂ）は、その正面図である。図２は、この発明の第１の実施の形態にかかる積層セラミックコンデンサを示す図１（ａ）の線ＩＩ−ＩＩ断面図である。図３は、第１の実施の形態にかかる積層セラミックコンデンサの断面図であって、図２の線Ａ−Ａ断面図である。図４は、第１の実施の形態にかかる積層セラミックコンデンサの断面図であって、図２の線Ｂ−Ｂ断面図である。図５は、第１の実施の形態にかかる積層セラミックコンデンサの断面図であって、図２の線Ｃ−Ｃ断面図である。図６は、第１の実施の形態にかかる積層セラミックコンデンサの断面図であって、図２の線Ｄ−Ｄ断面図である。図７は、第１の実施の形態にかかる積層セラミックコンデンサの断面図であって、図２の線Ｅ−Ｅ断面図である。図８は、図１（ａ）に示した積層体の分解斜視図である。
【００１３】
図１（ａ）に示すように、この発明の第１の実施の形態にかかる積層セラミックコンデンサ１０は、積層体１２を含む。
【００１４】
積層体１２は、積層された複数の誘電体層１４、複数の内部電極１６および複数の補助電極１８とを有する。さらに、積層体１２は、積層方向ｘに互いに対向する第１の主面１２ａおよび第２の主面１２ｂと、積層方向ｘに直交する幅方向ｙに互いに対向する第１の側面１２ｃおよび第２の側面１２ｄと、積層方向ｘおよび幅方向ｙに直交する長さ方向ｚに互いに対向する第１の端面１２ｅおよび第２の端面１２ｆと、を有する。この積層体１２は、直方体形状を有する。また、この積層体１２には、角部および稜線部に丸みがつけられていることが好ましい。さらに、積層体１２の両主面１２ａおよび１２ｂ、両側面１２ｃおよび１２ｄ、ならびに両端面１２ｅおよび１２ｆの一部または全部に凹凸などが形成されていてもよい。なお、角部とは、積層体の隣接する３面が交わる部分のことであり、稜線部とは、積層体の隣接する２面が交わる部分のことである。
【００１５】
誘電体層１４は、外層部１４ａと内層部１４ｂとを含む。外層部１４ａは、積層体１２の第１の主面１２ａ側および第２の主面１２ｂ側に位置し、第１の主面１２ａと最も第１の主面１２ａに近い内部電極１６との間に位置する誘電体層１４、および第２の主面１２ｂと最も第２の主面１２ｂに近い内部電極１６との間に位置する誘電体層１４である。そして、両外層部１４ａに挟まれた領域が内層部１４ｂである。
【００１６】
誘電体層１４は、例えば、誘電体材料により形成することができる。誘電体材料としては、たとえば、ＢａＴｉＯ3、ＣａＴｉＯ3、ＳｒＴｉＯ3、またはＣａＺｒＯ3などの成分を含む誘電体セラミックを用いることができる。上記の誘電体材料を主成分として含む場合、所望する積層セラミックコンデンサ１０の特性に応じて、たとえば、Ｍｎ化合物、Ｆｅ化合物、Ｃｒ化合物、Ｃｏ化合物、Ｎｉ化合物、希土類化合物などの主成分よりも含有量の少ない副成分を添加したものを用いてもよい。
【００１７】
焼成後の誘電体層１４の厚みは、０．５μｍ以上１００μｍ以下であることが好ましい。
【００１８】
内部電極１６は、第１の内部電極１６０、第２の内部電極１６２、第３の内部電極１６４、第４の内部電極１６６および第５の内部電極１６８を含む。
第１の内部電極１６０、第２の内部電極１６２、第３の内部電極１６４、第４の内部電極１６６および第５の内部電極１６８は、それぞれ異なる平面上に配置されている。
【００１９】
第１の内部電極１６０は、その一方端部が第１の端面１２ｅに引き出されている。したがって、第１の内部電極１６０の他方端部は、第１の端面１２ｅおよび第２の端面１２ｆのいずれにも引き出されておらず、第１の内部電極１６０の他方端部と第２の端面１２ｆとの間には、ギャップ領域Ｌ１が形成されている。
第１の内部電極１６０は、その長さ方向ｚの中央部よりも幅の狭い第１の端部１６０ａと第２の端部１６０ｂとを有する。すなわち、第１の内部電極１６０の長さ方向ｚの中央部における第１の側面１２ｃおよび第２の側面１２ｄを結ぶ幅方向ｙの長さＷ１ａより、第１の内部電極１６０の第１の端部１６０ａにおける第１の側面１２ｃおよび第２の側面１２ｄを結ぶ幅方向ｙの長さＷ１ｂ、および第１の内部電極１６０の第２の端部１６０ｂにおける第１の側面１２ｃおよび第２の側面１２ｄを結ぶ幅方向ｙの長さＷ１ｃは、小さい。
第１の内部電極１６０の一方端部に位置する第１の端部１６０ａが、第１の端面１２ｅに引き出される。そして、第１の内部電極１６０の他方端部に位置する第２の端部１６０ｂにおいて、第１の内部電極１６０の長さ方向ｚの中央部よりも、第２の端部１６０ｂの一方の角部に位置する内部電極角部１６０ｃ１は、積層体１２の第１の側面１２ｃから離れて位置し、同様に、第２の端部１６０ｂの他方の角部に位置する内部電極角部１６０ｃ２も、積層体１２の第２の側面１２ｄから離れて位置する。
また、第１の内部電極１６０の長さ方向ｚの中央部における幅が広い部分と幅が狭い第１の端部１６０ａおよび第２の端部１６０ｂとの連結部は、図３に示すように、傾斜がつけられて形成されているが、直角に形成されてもよい。
【００２０】
第２の内部電極１６２は、その一方端部が第２の端面１２ｆに引き出されている。したがって、第２の内部電極１６２の他方端部は、第１の端面１２ｅおよび第２の端面１２ｆのいずれにも引き出されておらず、第２の内部電極１６２の他方端部と第１の端面１２ｅとの間には、ギャップ領域Ｌ２が形成されている。
第２の内部電極１６２は、その長さ方向ｚの中央部よりも幅の狭い第３の端部１６２ａと第４の端部１６２ｂとを有する。すなわち、第２の内部電極１６２の長さ方向ｚの中央部における第１の側面１２ｃおよび第２の側面１２ｄを結ぶ幅方向ｙの長さＷ２ａより、第２の内部電極１６０の第３の端部１６２ａにおける第１の側面１２ｃおよび第２の側面１２ｄを結ぶ幅方向ｙの長さＷ２ｂ、および第２の内部電極１６２の第４の端部１６２ｂにおける第１の側面１２ｃおよび第２の側面１２ｄを結ぶ幅方向ｙの長さＷ２ｃは、小さい。
第２の内部電極１６２の一方端部に位置する第３の端部１６２ａが、第２の端面１２ｆに引き出される。そして、第２の内部電極１６２の他方端部に位置する第４の端部１６２ｂにおいて、第２の内部電極１６２の長さ方向ｚの中央部よりも、第４の端部１６２ｂの一方の角部に位置する内部電極角部１６２ｃ１は、積層体１２の第１の側面１２ｃから離れて位置し、同様に、第４の端部１６２ｂの他方の角部に位置する内部電極角部１６２ｃ２も、積層体１２の第２の側面１２ｄから離れて位置する。
また、第２の内部電極１６２の長さ方向ｚの中央部における幅が広い部分と幅が狭い第３の端部１６２ａおよび第４の端部１６２ｂとの連結部は、図４に示すように、傾斜がつけられて形成されているが、直角に形成されてもよい。
【００２１】
第３の内部電極１６４は、第１の内部電極１６０および第２の内部電極１６２と互い違いに配置されている。第３の内部電極１６４の一方端部は、第１の端面１２ｅに引き出されておらず、第３の内部電極１６４の一方端部と第１の端面１２ｅとの間には、ギャップ領域Ｌ３ａが形成されている。また、第３の内部電極１６４の他方端部は、第２の端面１２ｆに引き出されておらず、第３の内部電極１６４の他方端部と第２の端面１２ｆとの間には、ギャップ領域Ｌ３ｂが形成されている。
第３の内部電極１６４は、その長さ方向ｚの中央部よりも幅の狭い第５の端部１６４ａと第６の端部１６４ｂとを有する。すなわち、第３の内部電極１６４の長さ方向ｚの中央部における第１の側面１２ｃおよび第２の側面１２ｄを結ぶ幅方向ｙの長さＷ３ａより、第３の内部電極１６４の第５の端部１６４ａにおける第１の側面１２ｃおよび第２の側面１２ｄを結ぶ幅方向ｙの長さＷ３ｂ、および第３の内部電極１６４の第６の端部１６４ｂにおける第１の側面１２ｃおよび第２の側面１２ｄを結ぶ幅方向ｙの長さＷ３ｃは、小さい。
第３の内部電極１６４の一方端部に位置する第５の端部１６４ａにおいて、第３の内部電極１６４の長さ方向ｚの中央部よりも、第５の端部１６４ａの一方の角部に位置する内部電極角部１６４ｃ１は、積層体１２の第１の側面１２ｃから離れて位置し、同様に、第５の端部１６４ａの他方の角部に位置する内部電極角部１６４ｃ２も、積層体１２の第２の側面１２ｄから離れて位置する。また、第３の内部電極１６４の他方端部に位置する第６の端部１６４ｂにおいて、第３の内部電極１６４の長さ方向ｚの中央部よりも、第６の端部１６４ｂの一方の角部に位置する内部電極角部１６４ｃ３は、積層体１２の第１の側面１２ｃから離れて位置し、同様に、第６の端部１６４ｂの他方の角部に位置する内部電極角部１６４ｃ４も、積層体１２の第２の側面１２ｄから離れて位置する。
また、第３の内部電極１６４の長さ方向ｚの中央部における幅が広い部分と幅が狭い第５の端部１６４ａおよび第６の端部１６４ｂとの連結部は、図５に示すように、傾斜がつけられて形成されているが、直角に形成されてもよい。
【００２２】
第４の内部電極１６６は、第１の主面１２ａに最も近い側に位置する第１の内部電極１６０または第２の内部電極１６２と第５の内部電極１６８との間、および第２の主面１２ｂに最も近い側に位置する第１の内部電極１６０または第２の内部電極１６２と第５の内部電極１６８との間に位置するように配置されている。
また、第４の内部電極１６６は、積層体１２の長さ方向ｚの中央部でギャップ領域Ｌ４を介して離間して配置されている。したがって、第４の内部電極１６６は、第１の端面１２ｅ側に配置される一方の第４の内部電極１６６ａと第２の端面１２ｆ側に配置される他方の第４の内部電極１６６ｂとを含む。
一方の第４の内部電極１６６ａの一方端部と積層体１２の第１の端面１２ｅとの間には、ギャップ領域Ｌ４ａが形成され、他方の第４の内部電極１６６ｂの一方端部と積層体１２の第２の端面１２ｆとの間には、ギャップ領域Ｌ４ｂが形成される。
また、一方の第４の内部電極１６６ａの他方端部（第１の端面１２ｅとは反対側の端部）と他方の第４の内部電極１６６ｂの他方端部（第２の端面１２ｆとは反対側の端部）とが、ギャップ領域Ｌ４を挟んで配置される。
したがって、一方の第４の内部電極１６６ａの両端部は、第１の端面１２ｅおよび第２の端面１２ｆのいずれにも引き出されておらず、他方の第４の内部電極１６６ｂの両端部も、第１の端面１２ｅおよび第２の端面１２ｆのいずれにも引き出されていない。
一方の第４の内部電極１６６ａの形状は、特に限定しないが、図６に示すように、一方の第４の内部電極１６６ａの一方端部は、その他方端部における幅よりも幅の狭い第７の端部１６６ａ１を有する。また、同様に、他方の第４の内部電極１６６ｂの一方端部は、その他方端部における幅よりも幅の狭い第８の端部１６６ｂ１を有する。すなわち、一方の第４の内部電極１６６ａの他方端部における第１の側面１２ｃおよび第２の側面１２ｄを結ぶ幅方向ｙの長さＷ４ａより、一方の第４の内部電極１６６ａの第７の端部１６６ａ１における第１の側面１２ｃおよび第２の側面１２ｄを結ぶ幅方向ｙの長さＷ４ｂは小さく、他方の第４の内部電極１６６ｂの他方端部における第１の側面１２ｃおよび第２の側面１２ｄを結ぶ幅方向ｙの長さＷ４ｃより、他方の第４の内部電極１６６ｂの第８の端部１６６ｂ１における第１の側面１２ｃおよび第２の側面１２ｄを結ぶ幅方向ｙの長さＷ４ｄは小さい。
また、一方の第４の内部電極１６６ａの他方端部における幅が広い部分と幅が狭い第７の端部１６６ａ１との連結部は、傾斜がつけられて形成されているが、直角に形成されてもよく、同様に、他方の第４の内部電極１６６ｂの他方端部における幅が広い部分と幅が狭い第８の端部１６６ｂ１との連結部は、傾斜がつけられて形成されているが、直角に形成されてもよい。
【００２３】
第５の内部電極１６８は、積層体１２の最も第１の主面１２ａ側および最も第２の主面１２ｂ側に位置するように配置されている。
第５の内部電極１６８は、積層体１２の長さ方向ｚの中央部でギャップ領域Ｌ５を介して離間して配置されている。したがって、第５の内部電極１６８は、第１の端面１２ｅ側に配置される一方の第５の内部電極１６８ａと第２の端面１２ｆ側に配置される他方の第５の内部電極１６８ｂとを含む。
一方の第５の内部電極１６８ａの一方端部が第１の端面１２ｅに引き出されており、他方の第５の内部電極１６８ｂの一方端部が第２の端面１２ｆに引き出されている。
また、一方の第５の内部電極１６８ａの他方端部（第１の端面１２ｅとは反対側の端部）と他方の第５の内部電極１６８ｂの他方端部（第２の端面１２ｆとは反対側の端部）とが、ギャップ領域Ｌ５を挟んで配置される。
一方の第５の内部電極１６８ａの形状は、特に限定しないが、図７に示すように、一方の第５の内部電極１６８ａの一方端部は、その他方端部における幅よりも幅の狭い第９の端部１６８ａ１を有する。また、同様に、他方の第５の内部電極１６８ｂの一方端部は、その他方端部における幅よりも幅の狭い第１０の端部１６８ｂ１を有する。すなわち、一方の第５の内部電極１６８ａの他方端部における第１の側面１２ｃおよび第２の側面１２ｄを結ぶ幅方向ｙの長さＷ５ａより、一方の第５の内部電極１６８ａの第９の端部１６８ａ１における第１の側面１２ｃおよび第２の側面１２ｄを結ぶ幅方向ｙの長さＷ５ｂは小さく、他方の第５の内部電極１６８ｂの他方端部における第１の側面１２ｃおよび第２の側面１２ｄを結ぶ幅方向ｙの長さＷ５ｃより、他方の第５の内部電極１６８ｂの第８の端部１６８ｂ１における第１の側面１２ｃおよび第２の側面１２ｄを結ぶ幅方向ｙの長さＷ５ｄは小さい。
一方の第５の内部電極１６８ａの一方端部に位置する第９の端部１６８ａ１は、第１の端面１２ｅに引き出されており、他方の第５の内部電極１６８ｂの一方端部に位置する第１０の端部１６８ｂ１は、第２の端面１２ｆに引き出されている。
また、一方の第５の内部電極１６８ａの他方端部における幅が広い部分と幅が狭い第９の端部１６８ａ１との連結部は、傾斜がつけられて形成されているが、直角に形成されてもよく、同様に、他方の第５の内部電極１６８ｂの他方端部における幅が広い部分と幅が狭い第１０の端部１６８ｂ１との連結部は、傾斜がつけられて形成されているが、直角に形成されてもよい。
【００２４】
積層体１２は、誘電体層１４の内層部１４ｂにおいて、第１の内部電極１６０と第３の内部電極１６４とが対向し、そして、第２の内部電極１６２と第３の内部電極１６４とが対向する、第１の対向電極部２０ａを含む。また、積層体１２は、誘電体層１４の内層部１４ｂにおいて、第４の内部電極１６６と第５の内部電極１６８とが対向する第２の対向電極部２０ｂを含む。また、積層体１２は、第１の対向電極部２０ａおよび第２の対向電極部２０ｂの幅方向ｙの一端と第１の側面１２ｃとの間および第１の対向電極部２０ａおよび第２の対向電極部２０ｂの幅方向ｙの他端と第２の側面１２ｄとの間に形成される積層体１２の側部（以下、「Ｗギャップ」という）２０ｃを含む。
【００２５】
なお、積層方向ｘから見た際に、第１の内部電極１６０の第２の端部１６０ｂは、第３の内部電極１６４の第６の端部１６４ｂよりも第２の端面１２ｆ側に延びて配置され、第２の内部電極１６２の第４の端部１６２ｂは、第３の内部電極１６４の第５の端部１６４ａよりも第１の端面１２ｅ側に延びて配置される。
このような構造とすることにより、以下の効果を得ることができる。
通常、直列コンデンサにおいては、各有効部の有効面積が小さい方に電圧がかかってしまう。
積層方向ｘから見た際に、第１の内部電極の第２の端部と第３の内部電極の第６の端部の位置が一致している場合（図９（ａ））、第１の内部電極に積層ズレが生じたとき、第１の内部電極と第３の内部電極との間における有効面積と、第２の内部電極と第３の内部電極との間における有効面積に差が生じるが、本実施の形態の構成のように、第１の内部電極１６０の第２の端部１６０ｂが、第３の内部電極１６４の第６の端部１６４ｂよりも第２の端面１２ｆ側に延びて配置された場合は、第１の内部電極１６０に積層ズレが生じたとき、第１の内部電極１６０と第３の内部電極１６４との間における有効面積と、第２の内部電極１６２と第３の内部電極１６４との間における有効面積に差が生じにくい（図９（ｂ））。
同様に、積層方向ｘから見た際に、第２の内部電極の第２の端部と第３の内部電極の第６の端部の位置が一致している場合（図９（ａ））、第２の内部電極に積層ズレが生じたとき、第１の内部電極と第３の内部電極との間における有効面積と、第２の内部電極と第３の内部電極との間における有効面積に差が生じるが、本実施の形態の構成のように、第２の内部電極１６２の第４の端部１６２ｂが、第３の内部電極１６４の第５の端部１６４ａよりも第１の端面１２ｅ側に延びて配置された場合は、第２の内部電極１６２に積層ズレが生じたとき、第１の内部電極１６０と第３の内部電極１６４との間における有効面積と、第２の内部電極１６２と第３の内部電極１６４との間における有効面積に差が生じにくい（図９（ｃ））。
したがって、図９に示すように、第１の内部電極１６０の第２の端部１６０ｂが、第３の内部電極１６４の第６の端部１６４ｂよりも第２の端面１２ｆ側に延びて配置され、第２の内部電極１６２の第４の端部１６２ｂが、第３の内部電極１６４の第５の端部１６４ａよりも第１の端面１２ｅ側に延びて配置されることにより、積みズレが起こったときにおいても、第１の内部電極１６０と第３の内部電極１６４、あるいは第２の内部電極１６２と第３の内部電極１６４との間における上下の有効面積（すなわち、第１の対向電極部２０ａの面積）が変化しにくくなり、積みズレに起因する電圧の偏りをより抑制することができる。
【００２６】
内部電極１６、すなわち、第１の内部電極１６０、第２の内部電極１６２、第３の内部電極１６４、第４の内部電極１６６および第５の内部電極１６８のそれぞれは、たとえば、Ｎｉ、Ｃｕ、Ａｇ、Ｐｄ、Ａｕなどの金属や、Ａｇ−Ｐｄ合金等の、それらの金属の少なくとも一種を含む合金などの適宜の導電材料により構成することができる。
また、内部電極１６、すなわち、第１の内部電極１６０、第２の内部電極１６２、第３の内部電極１６４、第４の内部電極１６６および第５の内部電極１６８のそれぞれの厚みは、たとえば、０．２μｍ以上２．０μｍ以下であることが好ましい。
【００２７】
積層体１２は、複数の補助電極１８として、第１の補助電極１８０、第２の補助電極１８２、第３の補助電極１８４および第４の補助電極１８６を含む。
【００２８】
第１の補助電極１８０は、第１の内部電極１６０と同一平面上に配置され、第１の内部電極１６０とは離間されて配置される。したがって、第１の補助電極１８０は、ギャップ領域Ｌ１に配置される。第１の補助電極１８０は、第２の端面１２ｆに引き出されている。第１の補助電極１８０の形状は、特に限定されないが、略矩形形状であることが好ましい。
【００２９】
第２の補助電極１８２は、第２の内部電極１６２と同一平面上に配置され、第２の内部電極１６２とは離間されて配置される。したがって、第２の補助電極１８２は、ギャップ領域Ｌ２に配置される。第２の補助電極１８２は、第１の端面１２ｅに引き出されている。第２の補助電極１８２の形状は、特に限定されないが、略矩形形状であることが好ましい。
【００３０】
第３の補助電極１８４は、第３の内部電極１６４と同一平面上に配置され、積層体１２の長さ方向ｚに第３の内部電極１６４を挟むように離間して配置されている。第３の補助電極１８４は、第１の端面１２ｅ側に配置される一方の第３の補助電極１８４ａと第２の端面１２ｆ側に配置される他方の第３の補助電極１８４ｂとを含む。したがって、一方の第３の補助電極１８４ａは、ギャップ領域Ｌ３ａに配置され、他方の第３の補助電極１８４ｂは、ギャップ領域Ｌ３ｂに配置される。一方の第３の補助電極１８４ａは、第１の端面１２ｅに引き出されており、他方の第３の補助電極１８４ｂは、第２の端面１２ｆに引き出されている。一方の第３の補助電極１８４ａおよび他方の第３の補助電極１８４ｂのそれぞれの形状は、特に限定されないが、略矩形形状であることが好ましい。
【００３１】
第４の補助電極１８６は、第４の内部電極１６６と同一平面上に配置され、積層体１２の長さ方向ｚに第４の内部電極１６６を挟むように離間して配置されている。第４の補助電極１８６は、第１の端面１２ｅ側に配置される一方の第４の補助電極１８６ａと第２の端面１２ｆ側に配置される他方の第４の補助電極１８６ｂとを含む。したがって、一方の第４の補助電極１８６ａは、ギャップ領域Ｌ４ａに配置され、他方の第４の補助電極１８６ｂは、ギャップ領域Ｌ４ｂに配置される。一方の第４の補助電極１８６ａは、第１の端面１２ｅに引き出されており、他方の第４の補助電極１８６ｂは、第２の端面１２ｆに引き出されている。一方の第４の補助電極１８６ａおよび他方の第４の補助電極１８６ｂのそれぞれの形状は、特に限定されないが、略矩形形状であることが好ましい。
【００３２】
なお、第１の内部電極１６０における第１の端部１６０ａの第１の側面１２ｃおよび第２の側面１２ｄを結ぶ幅方向ｙの長さＷ１ｂと、第１の内部電極１６０における第２の端部１６０ｂの第１の側面１２ｃおよび第２の側面１２ｄを結ぶ幅方向ｙの長さＷ１ｃと、第１の補助電極１８０における第１の側面１２ｃおよび第２の側面１２ｄを結ぶ幅方向ｙの長さＷ６、および、第２の内部電極１６２における第３の端部１６２ａの第１の側面１２ｃおよび第２の側面１２ｄを結ぶ幅方向ｙの長さＷ２ｂと、第２の内部電極１６２における第４の端部１６２ｂの第１の側面１２ｃおよび第２の側面１２ｄを結ぶ幅方向ｙの長さＷ２ｃと、第２の補助電極１８２における第１の側面１２ｃおよび第２の側面１２ｄを結ぶ幅方向ｙの長さＷ７、および、第３の内部電極１６４における第５の端部１６４ａの第１の側面１２ｃおよび第２の側面１２ｄを結ぶ幅方向ｙの長さＷ３ｂと、第３の内部電極１６４における第６の端部１６４ｂの第１の側面１２ｃおよび第２の側面１２ｄを結ぶ幅方向ｙの長さＷ３ｃと、一方の第３の補助電極１８４ａおよび他方の第３の補助電極１８４ｂの第１の側面１２ｃおよび第２の側面１２ｄを結ぶ幅方向ｙの長さＷ８ａ，Ｗ８ｂが、略同一である。
このような構成により、積層セラミックコンデンサ１０において所望の容量を確保することができる。
【００３３】
補助電極１８、すなわち、第１の補助電極１８０、第２の補助電極１８２、第３の補助電極１８４および第４の補助電極１８６のそれぞれは、たとえば、Ｎｉ、Ｃｕ、Ａｇ、Ｐｄ、Ａｕなどの金属や、Ａｇ−Ｐｄ合金等の、それらの金属の少なくとも一種を含む合金などの適宜の導電材料により構成することができる。
また、補助電極１８、すなわち、第１の補助電極１８０、第２の補助電極１８２、第３の補助電極１８４および第４の補助電極１８６のそれぞれの厚みは、たとえば、０．２μｍ以上２．０μｍ以下であることが好ましい。
【００３４】
積層体１２の第１の端面１２ｅ側および第２の端面１２ｆ側には、外部電極２２が配置される。外部電極２２は、第１の外部電極２２ａおよび第２の外部電極２２ｂを有する。
積層体１２の第１の端面１２ｅ側には、第１の外部電極２２ａが形成される。第１の外部電極２２ａは、積層体１２の第１の端面１２ｅを覆い、第１の端面１２ｅから延伸して第１の主面１２ａ、第２の主面１２ｂ、第１の側面１２ｃおよび第２の側面１２ｄの一部分を覆うように形成される。この場合、第１の外部電極２２ａは、第１の内部電極１６０の第１の端部１６０ａおよび一方の第５の内部電極１６８ａの第９の端部１６８ａ１と電気的に接続される。なお、第１の外部電極２２ａは、積層体１２の第１の端面１２ｅのみに形成されてもよい。
積層体１２の第２の端面１２ｆ側には、第２の外部電極２２ｂが形成される。第２の外部電極２２ｂは、積層体１２の第２の端面１２ｆを覆い、第２の端面１２ｆから延伸して第１の主面１２ａ、第２の主面１２ｂ、第１の側面１２ｃおよび第２の側面１２ｄの一部分を覆うように形成される。この場合、第２の外部電極２２ｂは、第２の内部電極１６２の第３の端部１６２ａおよび他方の第５の内部電極１６８ｂの第１０の端部１６８ｂ１と電気的に接続される。なお、第２の外部電極２２ｂは、積層体１２の第２の端面１２ｆのみに形成されてもよい。
【００３５】
積層体１２内においては、各第１の対向電極部２０ａで第１の内部電極１６０と第３の内部電極１６４とが、誘電体層１４を介して対向することにより静電容量が形成され、同様に、各第１の対向電極部２０ａで第２の内部電極１６２と第３の内部電極１６４とが、誘電体層１４を介して対向することにより静電容量が形成される。
また、積層体１２内においては、各第２の対向電極部２０ｂで、第４の内部電極１６６と第５の内部電極１６８とが、誘電体層１４を介して対向することにより静電容量が形成される。
【００３６】
第１の外部電極２２ａおよび第２の外部電極２２ｂは、積層体１２から順に、下地電極層と下地電極層の表面に配置されためっき層とを有する。
【００３７】
下地電極層は、焼付け層、樹脂層、薄膜層などから選ばれる少なくとも１つを含むが、ここでは焼付け層で形成された下地電極層について説明する。
焼付け層は、ガラスと金属とを含む。焼付け層のガラスとしては、Ｂ、Ｓｉ、Ｂａ、Ｍｇ、Ａｌ、Ｌｉ等から選ばれる少なくとも１つを含む。また、焼付け層の金属としては、たとえば、Ｃｕ、Ｎｉ、Ａｇ、Ｐｄ、Ａｇ−Ｐｄ合金、Ａｕ等から選ばれる少なくとも１つを含む。焼付け層は、複数層であってもよい。焼付け層は、ガラスおよび金属を含む導電性ペーストを積層体１２に塗布して焼きつけたものであり、誘電体層１４および内部電極１６と同時に焼成したものでもよく、誘電体層１４および内部電極１６を焼成した後に焼き付けたものでもよい。焼付け層のうちの最も厚い部分の厚みは、１０μｍ以上５０μｍ以下であることが好ましい。
【００３８】
焼付け層の表面に、導電性粒子と熱硬化性樹脂とを含む樹脂層が形成されてもよい。なお、樹脂層は、焼付け層を形成せずに積層体１２上に直接形成してもよい。また、樹脂層は、複数層であってもよい。樹脂層のうちの最も厚い部分の厚みは、１０μｍ以上１５０μｍ以下であることが好ましい。
また、薄膜層は、スパッタ法または蒸着法等の薄膜形成法により形成され、金属粒子が堆積された１μｍ以下の層である。
【００３９】
めっき層としては、たとえば、Ｃｕ、Ｎｉ、Ｓｎ、Ａｇ、Ｐｄ、Ａｇ−Ｐｄ合金、Ａｕ、Ｂｉ、Ｚｎなどから選ばれる少なくとも１種の金属または当該金属を含む合金が用いられる。
めっき層は、複数層によって形成されてもよい。めっき層は、焼付け層の表面に設けられた第１めっき層と、第１めっき層の表面に設けられた第２めっき層とを含む２層構造であることが好ましい。
【００４０】
第１めっき層はＮｉを用いるのが好ましい。Ｎｉを用いた第１めっき層は、下地電極層が積層セラミックコンデンサを実装する際の半田によって侵食されることを防止するために用いられる。なお、内部電極１６にＮｉを含む場合は、第１めっき層としては、Ｎｉと接合性のよいＣｕを用いることが好ましい。
【００４１】
また、第２めっき層はＳｎやＡｕを用いるのが好ましい。ＳｎやＡｕを用いた第２めっき層は、積層セラミックコンデンサを実装する際の半田の濡れ性を向上させて、容易に実装することができるようにするために用いられる。なお、第２めっき層は必要に応じて形成されるものであり、外部電極２２は、積層体１２上に直接設けられ、内部電極１６と直接接続されるめっき層、すなわち、第１めっき層から構成されたものであってもよい。ただし、前処理として積層体１２上に触媒を設けてもよい。
また、第２めっき層をめっき層の最外層として設けてもよく、第２めっき層の表面に他のめっき層を設けてもよい。
【００４２】
めっき層一層あたりの厚みは、１μｍ以上１５μｍ以下であることが好ましい。
【００４３】
なお、積層体１２、第１の外部電極２２ａおよび第２の外部電極２２ｂを含む積層セラミックコンデンサ１０の長さ方向ｚの寸法をＬ寸法とし、積層体１２、第１の外部電極２２ａおよび第２の外部電極２２ｂを含む積層セラミックコンデンサ１０の積層方向ｘの寸法をＴ寸法とし、積層体１２、第１の外部電極２２ａおよび第２の外部電極２２ｂを含む積層セラミックコンデンサ１０の幅方向ｙの寸法をＷ寸法とする。
積層セラミックコンデンサ１０の寸法は、長さ方向ｚのＬ寸法が０．６ｍｍ以上５．７ｍｍ以下、積層方向ｘのＴ寸法が０．２ｍｍ以上２．５ｍｍ以下、幅方向ｙのＷ寸法が０．３ｍｍ以上５．０ｍｍ以下である。なお、長さ方向ｚのＬ寸法は、幅方向ｙのＷ寸法よりも必ずしも長いとは限らない。また、積層セラミックコンデンサ１０の寸法は、マイクロスコープにより測定することができる。
【００４４】
次に、以上の構成からなる積層セラミックコンデンサの製造方法の一実施の形態について、この発明の第１の実施の形態にかかる積層セラミックコンデンサ１０を例にして説明する。
【００４５】
まず、誘電体シート、内部電極１６を形成するための内部電極用導電性ペーストおよび外部電極２２を形成するための外部電極用導電性ペーストが準備される。なお、誘電体シート、内部電極用導電性ペーストおよび外部電極用導電性ペーストには、有機バインダおよび溶剤が含まれるが、公知の有機バインダや有機溶剤を用いることができる。
【００４６】
そして、誘電体シート上に、たとえば、スクリーン印刷、グラビア印刷、またはインクジェット印刷などにより、所定のパターンで内部電極用導電性ペーストを印刷し、第１の内部電極１６０、第２の内部電極１６２、第３の内部電極１６４、第４の内部電極１６６および第５の内部電極１６８のそれぞれのパターンを形成する。また、この時、第１の内部電極パターンが印刷された誘電体シートと同一平面上に、第１の内部電極パターンとは離間されて配置される第１の補助電極パターンが印刷される。同様にして、第２の内部電極パターンが印刷された誘電体シートと同一平面上に、第２の内部電極パターンとは離間されて配置される第２の補助電極パターンが印刷され、第３の内部電極パターンが印刷された誘電体パターンと同一平面上に、第３の内部電極パターンを挟むように、一方の第３の補助電極パターンと他方の第３の補助電極パターンが印刷される。さらに、同様にして、第４の内部電極パターンが印刷された誘電体シートと同一平面上に、一方および他方の第４の内部電極パターンを挟むように、一方の第４の補助電極パターンと他方の第４の補助電極パターンが印刷される。
【００４７】
次に、内部電極パターンの印刷されていない外層用誘電体シートが所定枚数積層され、その上に、第５の内部電極パターンの印刷された誘電体シートが１枚以上積層され、その上に、第４の内部電極パターンおよび第４の補助電極パターンの印刷された誘電体シートが１枚以上積層され、その上に、第１ないし第３の内部電極パターン、および、第１ないし第３の補助電極パターンの印刷された誘電体シートが積層され、その上に、第４の内部電極パターンおよび第４の補助電極パターンの印刷された誘電体シートが１枚以上積層され、その上に、第５の内部電極パターンの印刷された誘電体シートが１枚以上積層され、最後に、その上に、内部電極パターンの印刷されていない外層用誘電体シートが所定枚数積層され、積層体シートが作製される。
【００４８】
そして、作製された積層体シートは、静水圧プレスなどの手段によりプレスし、積層ブロックが作製される。
【００４９】
その後、積層ブロックを所定の形状寸法にカットし、生の積層チップが切り出される。このとき、バレル研磨などにより積層チップの角部および稜線部に丸みが形成されてもよい。
【００５０】
次に、積層チップを焼成することにより積層体を作製する。焼成温度は、誘電体や内部電極の材料にもよるが、９００℃以上１３００℃以下であることが好ましい。
【００５１】
このとき、積層体１２の第１の端面１２ｅからは、第１の内部電極層１６０の第１の端部１６０ａおよび一方の第５の内部電極１６８ａの第９の端部１６８ａ１が露出している。そして、積層体１２の第１の端面１２ｅから露出している第１の内部電極層１６０の第１の端部１６０ａおよび一方の第５の内部電極１６８ａの第９の端部１６８ａ１を覆うようにして、第１の外部電極２２ａの下地電極層が形成される。また、積層体１２の第２の端面１２ｆからは、第２の内部電極層１６２の第３の端部１６２ａおよび他方の第５の内部電極１６８ｂの第１０の端部１６８ｂ１が露出している。そして、積層体１２の第２の端面１２ｆから露出している第２の内部電極層１６２の第３の端部１６２ａおよび他方の第５の内部電極１６８ｂの第１０の端部１６８ｂ１を覆うようにして、第２の外部電極２２ｂの下地電極層が形成される。
【００５２】
第１の外部電極２２ａの下地電極層を形成するために、たとえば、積層体１２の第１の端面１２ｅから露出している第１の内部電極層１６０の第１の端部１６０ａおよび一方の第５の内部電極１６８ａの第９の端部１６８ａ１の露出部分に外部電極用導電性ペーストが塗布されて焼き付けられる。また、同様に、第２の外部電極２２ｂの下地電極層を形成するために、たとえば、積層体１２の第２の端面１２ｆから露出している第２の内部電極層１６２の第３の端部１６２ａおよび他方の第５の内部電極１６８ｂの第１０の端部１６８ｂ１の露出部分に外部電極用導電性ペーストが塗布されて焼き付けられる。このとき、焼き付け温度は、７００℃以上９００℃以下であることが好ましい。なお、必要に応じて、下地電極層の表面に、１層以上のめっき層を形成して、外部電極２２が形成される。
【００５３】
また、第１の外部電極２２ａの下地電極層を形成するために、たとえば、積層体１２の第１の端面１２ｅから露出している第１の内部電極層１６０の第１の端部１６０ａおよび一方の第５の内部電極１６８ａの第９の端部１６８ａ１の露出部分にめっき処理を施してもよい。また、同様に、第２の外部電極２２ｂの下地電極層を形成するために、たとえば、積層体１２の第２の端面１２ｆから露出している第２の内部電極層１６２の第３の端部１６２ａおよび他方の第５の内部電極１６８ｂの第１０の端部１６８ｂ１の露出部分にめっき処理を施してもよい。めっき処理を行うにあたって、電解めっきおよび無電解めっきのどちらを採用してもよいが、無電解めっきは、めっき析出速度を向上させるために、触媒などによる前処理が必要となり、工程が複雑化するというデメリットがある。したがって、通常は、電解めっきを採用することが好ましい。めっき工法としては、バレルめっき法を用いることが好ましい。なお、表面導体を形成する場合は、あらかじめ最外層の誘電体シートの表面に表面導体パターンを印刷して、積層体１２と同時焼成してもよく、また、焼成後の積層体１２の主面上に表面導体を印刷してから焼き付けてもよい。また、必要に応じて、下地電極層の表面に、１層以上のめっき層を形成して、外部電極２２が形成される。
【００５４】
上述のようにして、図１に示す積層セラミックコンデンサ１０が製造される。
【００５５】
図１に示す積層セラミックコンデンサ１０では、第１の内部電極１６０において、中央部よりも幅の狭い第１の端部１６０ａと第２の端部１６０ｂとを有しており、第１の内部電極１６０の他方端部に位置する第２の端部１６０ｂにおいて、第１の内部電極１６０の中央部よりも、第２の端部１６０ｂの一方の角部に位置する内部電極角部１６０ｃ１は、積層体１２の第１の側面１２ｃから離れて位置し、同様に、第２の端部１６０ｂの他方の角部に位置する内部電極角部１６０ｃ２も、積層体１２の第２の側面１２ｄから離れて位置する。このため、積層体１２の側部において、第１の内部電極１６０と第１の側面１２ｃおよび第２の側面１２ｄに形成される外部電極２２との間の電界集中点である、内部電極角部１６０ｃ１および内部電極角部１６０ｃ２を、外部電極２２から遠ざけることができ、積層体１２の側部にかかる電圧を軽減することができる。また、第１の内部電極１６０の第１の端部１６０ａが狭いことにより、外部電極２２と積層体１２との間から侵入してくる水分の侵入経路を長くすることができる。
【００５６】
また、図１に示す積層セラミックコンデンサ１０では、第２の内部電極１６２において、中央部よりも幅の狭い第３の端部１６２ａと第４の端部１６２ｂとを有しており、第２の内部電極１６２の他方端部に位置する第４の端部１６２ｂにおいて、第２の内部電極１６２の中央部よりも、第４の端部１６２ｂの一方の角部に位置する内部電極角部１６２ｃ１は、積層体１２の第１の側面１２ｃから離れて位置し、同様に、第４の端部１６２ｂの他方の角部に位置する内部電極角部１６２ｃ２も、積層体１２の第２の側面１２ｄから離れて位置する。このため、積層体１２の側部において、第２の内部電極１６２と第１の側面１２ｃおよび第２の側面１２ｄに形成される外部電極２２との間の電界集中点である、内部電極角部１６２ｃ１および内部電極角部１６２ｃ２を、外部電極２２から遠ざけることができ、積層体１２の側部にかかる電圧を軽減することができる。また、第２の内部電極１６２の第３の端部１６２ａが狭いことにより、外部電極２２と積層体１２との間から侵入してくる水分の浸入経路を長くすることができる。
【００５７】
さらに、図１に示す積層セラミックコンデンサ１０では、第１の内部電極１６０および第２の内部電極１６２と互い違いに第３の内部電極１６４を配置するので、積層体１２の素子厚が厚くなった時に発生する電極端部（第２の端部１６０ｂ）への電界集中の増加を抑制することが可能となり、単純に素子厚を上げたときに発生する耐電圧の低下を抑制しうる。
また、図１に示す積層セラミックコンデンサ１０では、積みズレが生じたときであっても、第３の内部電極１６４と第１の内部電極１６０の間、および第３の内部電極１６４と第２の内部電極１６２との間の有効面積を一定にすることができ、直列構造の場合、各静電容量の比率が重要となるため有効面積を同じにすることで、高耐電圧性を確保することが可能となる。
またさらに、図１に示す積層セラミックコンデンサ１０では、第３の内部電極１６４は、中央部よりも幅の狭い第５の端部１６４ａと第６の端部１６４ｂとを有しており、第３の内部電極１６４の一方端部に位置する第５の端部１６４ａにおいて、第３の内部電極１６４の中央部よりも、第５の端部１６４ａの一方の角部に位置する内部電極角部１６４ｃ１は、積層体１２の第１の側面１２ｃから離れて位置し、同様に、第５の端部１６４ａの他方の角部に位置する内部電極角部１６４ｃ２も、積層体１２の第２の側面１２ｄから離れて位置する。さらに、第３の内部電極１６４の他方端部に位置する第６の端部１６４ｂにおいて、第３の内部電極１６４の中央部よりも、第６の端部１６４ｂの一方の角部に位置する内部電極角部１６４ｃ３は、積層体１２の第１の側面１２ｃから離れて位置し、同様に、第６の端部１６４ｂの他方の角部に位置する内部電極角部１６４ｃ４も、積層体１２の第２の側面１２ｄから離れて位置する。このため、積層体１２の側部において、第３の内部電極１６４と第１の側面１２ｃおよび第２の側面１２ｄに形成される外部電極２２との間の電界集中点である、内部電極角部１６４ｃ１、内部電極角部１６４ｃ２、内部電極角部１６４ｃ３および内部電極角部１６４ｃ４を、外部電極２２から遠ざけることができ、積層体１２の側部にかかる電圧を軽減することができる。
【００５８】
また、図１に示す積層セラミックコンデンサ１０では、第４の内部電極１６６が、第１の主面１２ａに最も近い側に位置する第１の内部電極１６０または第２の内部電極１６２と第５の内部電極１６８との間、および第２の主面１２ｂに最も近い側に位置する第１の内部電極１６０または第２の内部電極１６２と第５の内部電極１６８との間に位置するように配置されている。このため、第１の主面１２ａ上に配置される外部電極２２と、第１の主面１２ａに最も近いところに位置する第１の内部電極１６０または第２の内部電極１６２との間、および第２の主面１２ｂ上に配置される外部電極２２と、第２の主面１２ｂに最も近いところに位置する第１の内部電極１６０または第２の内部電極１６２との間で生じる電界集中を抑制することが可能になる。
また、第４の内部電極１６６の存在により、第１の主面１２ａに最も近いところに位置する第１の内部電極１６０、または第１の主面１２ａに最も近いところに位置する第２の内部電極１６２と第４の内部電極１６６との間、ならびに第２の主面１２ｂに最も近いところに位置する第１の内部電極１６０、または第２の主面１２ｂに最も近いところに位置する第２の内部電極１６２と第４の内部電極１６６との間においても、素子厚が厚くなったときに発生する電極端部への電界集中の増加を抑制することが可能となり、単純に素子厚を上げたときに発生する耐電圧の低下を抑制できる。
【００５９】
またさらに、図１に示す積層セラミックコンデンサ１０では、第５の内部電極１６８は、積層体１２の最も第１の主面１２ａ側および最も第２の主面１２ｂ側に位置するように配置されている。これにより、第１の主面１２ａ上に配置される外部電極２２と、第１の主面１２ａに最も近いところに位置する第１の内部電極１６０または第２の内部電極１６２との間、および第２の主面１２ｂ上に配置される外部電極２２と、第２の主面１２ｂに最も近いところに位置する第１の内部電極１６０または第２の内部電極１６２との間で生じる電界集中を抑制することが可能になる。
【００６０】
また、一方の第４の内部電極１６６ａの形状が、一方の第４の内部電極１６６ａの他方端部における幅よりも幅の狭い第７の端部１６６ａ１を有し、また、他方の第４の内部電極１６６ｂの形状も、他方の第４の内部電極１６６ｂの他方端部における幅よりも幅の狭い第８の端部１６６ｂ１を有しており、一方の第５の内部電極１６８ａの形状が、一方の第５の内部電極１６８ａの他方端部における幅よりも幅の狭い第９の端部１６８ａ１を有し、また、他方の第５の内部電極１６８ｂの形状も、他方の第５の内部電極１６８ｂの他方端部における幅よりも幅の狭い第１０の端部１６８ｂ１を有している。このような構成により、一方の第４の内部電極１６６ａの積層上下に位置する、一方の第５の内部電極１６８ａと第１の内部電極１６０または第２の内部電極１６２との間に、一方の第４の内部電極１６６ａ全体を位置させることができ、また、他方の第４の内部電極１６６ｂの積層上下に位置する、他方の第５の内部電極１６８ｂと第１の内部電極１６０または第２の内部電極１６２との間に、他方の第４の内部電極１６６ｂ全体を位置させることができるので、より確実に、第１の主面１２ａ上に配置される外部電極２２と、第１の主面１２ａに最も近いところに位置する第１の内部電極１６０または第２の内部電極１６２との間、および第２の主面１２ｂ上に配置される外部電極２２と、第２の主面１２ｂ側に最も近いところに位置する第１の内部電極１６０または第２の内部電極１６２との間で生じる電界の集中を抑制することが可能になる。
【００６１】
また、図１に示す積層セラミックコンデンサ１０では、補助電極１８、すなわち、第１の補助電極１８０、第２の補助電極１８２、第３の補助電極１８４および第４の補助電極１８６が設けられている。これにより、外部電極２２と内部電極１６との接続性を向上させることができる。すなわち、これは、積層体１２中に容易に拡散できる内部電極１６の量に制限がある中で、補助電極１８を設けることで、積層体１２中における内部電極１６の量を相対的に増やすことができる。その結果、内部電極１６のＮｉ拡散量を下げることができる。これにより、内部電極１６の拡散によって生じる、内部電極１６の焼失を抑制することが可能となり、外部電極２２と内部電極１６との接続性を向上させることができるためである。
【００６２】
図１に示す積層セラミックコンデンサ１０は、上述した効果により、単位体積あたりの静電容量を十分に確保し、かつ、耐電圧特性が低下することを抑制しうる。
【００６３】
（第２の実施の形態）
本発明の第２の実施の形態にかかる積層セラミックコンデンサについて、図を参照して詳細に説明する。この発明の第２の実施の形態にかかる積層セラミックコンデンサは、各内部電極の形状が、この発明の第１の実施の形態にかかる積層セラミックコンデンサ１０と異なるが、この発明の第１の実施の形態にかかる積層セラミックコンデンサ１０と同様である構成については説明を繰り返さない。
【００６４】
図１０（ａ）は、この発明の第２の実施の形態にかかる積層セラミックコンデンサの一例を示す外観斜視図であり、（ｂ）は、その正面図である。図１１は、この発明の第２の実施の形態にかかる積層セラミックコンデンサを示す図１（ａ）の線ＸＩ−ＸＩ断面図である。図１２は、第２の実施の形態にかかる積層セラミックコンデンサの断面図であって、図１１の線Ａ’−Ａ’断面図である。図１３は、第１の実施の形態にかかる積層セラミックコンデンサの断面図であって、図１１の線Ｂ’−Ｂ’断面図である。図１４は、第１の実施の形態にかかる積層セラミックコンデンサの断面図であって、図１１の線Ｃ’−Ｃ’断面図である。図１５は、第１の実施の形態にかかる積層セラミックコンデンサの断面図であって、図１１の線Ｄ’−Ｄ’断面図である。図１６は、第１の実施の形態にかかる積層セラミックコンデンサの断面図であって、図１１の線Ｅ’−Ｅ’断面図である。図１７は、図１０（ａ）に示した積層体の分解斜視図である。
【００６５】
図１０（ａ）に示すように、この発明の第２の実施の形態にかかる積層セラミックコンデンサ５０は、積層体５２を含む。
【００６６】
積層体５２は、積層された複数の誘電体層５４、複数の内部電極５６および複数の補助電極５８とを有する。さらに、積層体５２は、積層方向ｘに互いに対向する第１の主面５２ａおよび第２の主面５２ｂと、積層方向ｘに直交する幅方向ｙに互いに対向する第１の側面５２ｃおよび第２の側面５２ｄと、積層方向ｘおよび幅方向ｙに直交する長さ方向ｚに互いに対向する第１の端面５２ｅおよび第２の端面５２ｆと、を有する。この積層体５２は、直方体形状を有する。
【００６７】
誘電体層５４は、外層部５４ａと内層部５４ｂとを含む。外層部５４ａは、積層体５２の第１の主面５２ａ側および第２の主面５２ｂ側に位置し、第１の主面５２ａと最も第１の主面５２ａに近い内部電極５６との間に位置する誘電体層５４、および第２の主面５２ｂと最も第２の主面５２ｂに近い内部電極５６との間に位置する誘電体層５４である。そして、両外層部５４ａに挟まれた領域が内層部５４ｂである。
【００６８】
内部電極５６は、第１の内部電極５６０、第２の内部電極５６２、第３の内部電極５６４、第４の内部電極５６６および第５の内部電極５６８を含む。
第１の内部電極５６０、第２の内部電極５６２、第３の内部電極５６４、第４の内部電極５６６および第５の内部電極５６８は、それぞれ異なる平面上に配置されている。
【００６９】
第１の内部電極５６０は、その一方端部が第１の端面５２ｅに引き出されている。したがって、第１の内部電極５６０の他方端部は、第１の端面５２ｅおよび第２の端面５２ｆのいずれにも引き出されておらず、第１の内部電極５６０の他方端部と第２の端面５２ｆとの間には、ギャップ領域Ｌ１が形成されている。
第１の内部電極５６０は、その長さ方向ｚの中央部よりも幅の狭い第１の端部５６０ａと第２の端部５６０ｂとを有する。すなわち、第１の内部電極５６０の長さ方向ｚの中央部における第１の側面５２ｃおよび第２の側面５２ｄを結ぶ幅方向ｙの長さＷ１ａより、第１の内部電極５６０の第１の端部５６０ａにおける第１の側面５２ｃおよび第２の側面５２ｄを結ぶ幅方向ｙの長さＷ１ｂ、および第１の内部電極５６０の第２の端部５６０ｂにおける第１の側面５２ｃおよび第２の側面５２ｄを結ぶ幅方向ｙの長さＷ１ｃは、小さい。
第１の内部電極５６０の一方端部に位置する第１の端部５６０ａが、第１の端面５２ｅに引き出される。そして、第１の内部電極５６０の他方端部に位置する第２の端部５６０ｂにおいて、第１の内部電極５６０の長さ方向ｚの中央部よりも、第２の端部５６０ｂの一方の角部に位置する内部電極角部５６０ｃ１は、積層体５２の第１の側面５２ｃから離れて位置し、同様に、第２の端部５６０ｂの他方の角部に位置する内部電極角部５６０ｃ２も、積層体５２の第２の側面５２ｄから離れて位置する。
また、第１の内部電極５６０の長さ方向ｚの中央部における幅が広い部分と幅が狭い第１の端部５６０ａおよび第２の端部５６０ｂとの連結部は、図１２に示すように、傾斜がつけられて形成されているが、直角に形成されてもよい。
【００７０】
第２の内部電極５６２は、その一方端部が第２の端面５２ｆに引き出されている。したがって、第２の内部電極５６２の他方端部は、第１の端面５２ｅおよび第２の端面５２ｆのいずれにも引き出されておらず、第２の内部電極５６２の他方端部と第１の端面５２ｅとの間には、ギャップ領域Ｌ２が形成されている。
第２の内部電極５６２は、その長さ方向ｚの中央部よりも幅の狭い第３の端部５６２ａと第４の端部５６２ｂとを有する。すなわち、第２の内部電極５６２の長さ方向ｚの中央部における第１の側面５２ｃおよび第２の側面５２ｄを結ぶ幅方向ｙの長さＷ２ａより、第２の内部電極５６０の第３の端部５６２ａにおける第１の側面５２ｃおよび第２の側面５２ｄを結ぶ幅方向ｙの長さＷ２ｂ、および第２の内部電極５６２の第４の端部５６２ｂにおける第１の側面５２ｃおよび第２の側面５２ｄを結ぶ幅方向ｙの長さＷ２ｃは、小さい。
第２の内部電極５６２の一方端部に位置する第３の端部５６２ａが、第２の端面５２ｆに引き出される。そして、第２の内部電極５６２の他方端部に位置する第４の端部５６２ｂにおいて、第２の内部電極５６２の長さ方向ｚの中央部よりも、第４の端部５６２ｂの一方の角部に位置する内部電極角部５６２ｃ１は、積層体５２の第１の側面５２ｃから離れて位置し、同様に、第４の端部５６２ｂの他方の角部に位置する内部電極角部５６２ｃ２も、積層体５２の第２の側面５２ｄから離れて位置する。
また、第２の内部電極５６２の長さ方向ｚの中央部における幅が広い部分と幅が狭い第３の端部５６２ａおよび第４の端部５６２ｂとの連結部は、図１３に示すように、傾斜がつけられて形成されているが、直角に形成されてもよい。
【００７１】
第３の内部電極５６４は、第１の内部電極５６０および第２の内部電極５６２と互い違いに配置されている。第３の内部電極５６４の一方端部は、第１の端面５２ｅに引き出されておらず、第３の内部電極５６４の一方端部と第１の端面５２ｅとの間には、ギャップ領域Ｌ３ａが形成されている。また、第３の内部電極５６４の他方端部は、第２の端面５２ｆに引き出されておらず、第３の内部電極５６４の他方端部と第２の端面５２ｆとの間には、ギャップ領域Ｌ３ｂが形成されている。
第３の内部電極５６４は、その長さ方向ｚの中央部よりも幅の狭い第５の端部５６４ａと第６の端部５６４ｂとを有する。すなわち、第３の内部電極５６４の長さ方向ｚの中央部における第１の側面５２ｃおよび第２の側面５２ｄを結ぶ幅方向ｙの長さＷ３ａより、第３の内部電極５６４の第５の端部５６４ａにおける第１の側面５２ｃおよび第２の側面５２ｄを結ぶ幅方向ｙの長さＷ３ｂ、および第３の内部電極５６４の第６の端部５６４ｂにおける第１の側面５２ｃおよび第２の側面５２ｄを結ぶ幅方向ｙの長さＷ３ｃは、小さい。
第３の内部電極５６４の一方端部に位置する第５の端部５６４ａにおいて、第３の内部電極５６４の長さ方向ｚの中央部よりも、第５の端部５６４ａの一方の角部に位置する内部電極角部５６４ｃ１は、積層体５２の第１の側面５２ｃから離れて位置し、同様に、第５の端部５６４ａの他方の角部に位置する内部電極角部５６４ｃ２も、積層体５２の第２の側面５２ｄから離れて位置する。また、第３の内部電極５６４の他方端部に位置する第６の端部５６４ｂにおいて、第３の内部電極５６４の長さ方向ｚの中央部よりも、第６の端部５６４ｂの一方の角部に位置する内部電極角部５６４ｃ３は、積層体５２の第１の側面５２ｃから離れて位置し、同様に、第６の端部５６４ｂの他方の角部に位置する内部電極角部５６４ｃ４も、積層体５２の第２の側面５２ｄから離れて位置する。
また、第３の内部電極５６４の長さ方向ｚの中央部における幅が広い部分と幅が狭い第５の端部５６４ａおよび第６の端部５６４ｂとの連結部は、図１４に示すように、傾斜がつけられて形成されているが、直角に形成されてもよい。
【００７２】
第４の内部電極５６６は、第１の主面５２ａに最も近い側に位置する第１の内部電極５６０または第２の内部電極５６２と第５の内部電極５６８との間、および第２の主面５２ｂに最も近い側に位置する第１の内部電極５６０または第２の内部電極５６２と第５の内部電極５６８との間に位置するように配置されている。
また、第４の内部電極５６６は、積層体１２の長さ方向ｚの中央部でギャップ領域Ｌ４を介して離間して配置されている。したがって、第４の内部電極５６６は、第１の端面５２ｅ側に配置される一方の第４の内部電極５６６ａと第２の端面５２ｆ側に配置される他方の第４の内部電極５６６ｂとを含む。
一方の第４の内部電極５６６ａの一方端部と積層体５２の第１の端面５２ｅとの間には、ギャップ領域Ｌ４ａが形成され、他方の第４の内部電極５６６ｂの一方端部と積層体５２の第２の端面５２ｆとの間には、ギャップ領域Ｌ４ｂが形成される。
また、一方の第４の内部電極５６６ａの他方端部（第１の端面５２ｅとは反対側の端部）と他方の第４の内部電極５６６ｂの他方端部（第２の端面５２ｆとは反対側の端部）とが、ギャップ領域Ｌ４を挟んで配置される。
したがって、一方の第４の内部電極５６６ａの両端部は、第１の端面５２ｅおよび第２の端面５２ｆのいずれにも引き出されておらず、他方の第４の内部電極５６６ｂの両端部も、第１の端面５２ｅおよび第２の端面５２ｆのいずれにも引き出されていない。
一方の第４の内部電極５６６ａの形状は、特に限定しないが、図１５に示すように、一方の第４の内部電極５６６ａの一方端部は、その他方端部における幅よりも幅の狭い第７の端部５６６ａ１を有する。また、同様に、他方の第４の内部電極５６６ｂの一方端部は、その他方端部における幅よりも幅の狭い第８の端部５６６ｂ１を有する。すなわち、一方の第４の内部電極５６６ａの他方端部における第１の側面５２ｃおよび第２の側面５２ｄを結ぶ幅方向ｙの長さＷ４ａより、一方の第４の内部電極５６６ａの第７の端部５６６ａ１における第１の側面５２ｃおよび第２の側面５２ｄを結ぶ幅方向ｙの長さＷ４ｂは小さく、他方の第４の内部電極５６６ｂの他方端部における第１の側面５２ｃおよび第２の側面５２ｄを結ぶ幅方向ｙの長さＷ４ｃより、他方の第４の内部電極５６６ｂの第８の端部５６６ｂ１における第１の側面５２ｃおよび第２の側面５２ｄを結ぶ幅方向ｙの長さＷ４ｄは小さい。
また、一方の第４の内部電極５６６ａの他方端部における幅が広い部分と幅が狭い第７の端部５６６ａ１との連結部は、傾斜がつけられて形成されているが、直角に形成されてもよく、同様に、他方の第４の内部電極５６６ｂの他方端部における幅が広い部分と幅が狭い第８の端部５６６ｂ１との連結部は、傾斜がつけられて形成されているが、直角に形成されてもよい。
【００７３】
第５の内部電極５６８は、積層体５２の最も第１の主面５２ａ側および最も第２の主面５２ｂ側に位置するように配置されている。
第５の内部電極５６８は、積層体５２の長さ方向ｚの中央部でギャップ領域Ｌ５を介して離間して配置されている。したがって、第５の内部電極５６８は、第１の端面５２ｅ側に配置される一方の第５の内部電極５６８ａと第２の端面５２ｆ側に配置される他方の第５の内部電極５６８ｂとを含む。
一方の第５の内部電極５６８ａの一方端部が第１の端面５２ｅに引き出されており、他方の第５の内部電極５６８ｂの一方端部が第２の端面５２ｆに引き出されている。
また、一方の第５の内部電極５６８ａの他方端部（第１の端面５２ｅとは反対側の端部）と他方の第５の内部電極５６８ｂの他方端部（第２の端面５２ｆとは反対側の端部）とが、ギャップ領域Ｌ５を挟んで配置される。
一方の第５の内部電極５６８ａの形状は、特に限定しないが、図１６に示すように、一方の第５の内部電極５６８ａの一方端部は、その他方端部における幅よりも幅の狭い第９の端部５６８ａ１を有する。また、同様に、他方の第５の内部電５６８ｂの一方端部は、その他方端部における幅よりも幅の狭い第１０の端部５６８ｂ１を有する。すなわち、一方の第５の内部電極５６８ａの他方端部における第１の側面５２ｃおよび第２の側面５２ｄを結ぶ幅方向ｙの長さＷ５ａより、一方の第５の内部電極５６８ａの第９の端部５６８ａ１における第１の側面５２ｃおよび第２の側面５２ｄを結ぶ幅方向ｙの長さＷ５ｂは小さく、他方の第５の内部電極５６８ｂの他方端部における第１の側面５２ｃおよび第２の側面５２ｄを結ぶ幅方向ｙの長さＷ５ｃより、他方の第５の内部電極５６８ｂの第８の端部５６８ｂ１における第１の側面５２ｃおよび第２の側面５２ｄを結ぶ幅方向ｙの長さＷ５ｄは小さい。
一方の第５の内部電極５６８ａの一方端部に位置する第９の端部５６８ａ１は、第１の端面５２ｅに引き出されており、他方の第５の内部電極５６８ｂの一方端部に位置する第１０の端部５６８ｂ１は、第２の端面５２ｆに引き出されている。
また、一方の第５の内部電極５６８ａの他方端部における幅が広い部分と幅が狭い第９の端部５６８ａ１との連結部は、傾斜がつけられて形成されているが、直角に形成されてもよく、同様に、他方の第５の内部電極５６８ｂの他方端部における幅が広い部分と幅が狭い第１０の端部５６８ｂ１との連結部は、傾斜がつけられて形成されているが、直角に形成されてもよい。
【００７４】
積層体５２は、誘電体層５４の内層部５４ｂにおいて、第１の内部電極５６０と第３の内部電極５６４とが対向し、そして、第２の内部電極５６２と第３の内部電極５６４とが対向する、第１の対向電極部６０ａを含む。また、積層体５２は、誘電体層５４の内層部５４ｂにおいて、第４の内部電極５６６と第５の内部電極５６８とが対向する第２の対向電極部６０ｂを含む。また、積層体５２は、第１の対向電極部６０ａおよび第２の対向電極部６０ｂの幅方向ｙの一端と第１の側面５２ｃとの間および第１の対向電極部６０ａおよび第２の対向電極部６０ｂの幅方向ｙの他端と第２の側面５２ｄとの間に形成される積層体５２の側部（以下、「Ｗギャップ」という）６０ｃを含む。
【００７５】
なお、積層方向ｚから見た際に、第１の内部電極５６０の第２の端部５６０ｂは、第３の内部電極５６４の第６の端部５６４ｂよりも第２の端面５２ｆ側に延びて配置され、第２の内部電極５６２の第４の端部５６２ｂは、第３の内部電極５６４の第５の端部５６４ａよりも第１の端面５２ｅ側に延びて配置される。
【００７６】
積層体５２は、複数の補助電極５８として、第１の補助電極５８０、第２の補助電極５８２、第３の補助電極５８４および第４の補助電極５８６を含む。
【００７７】
第１の補助電極５８０は、第１の内部電極５６０と同一平面上に配置され、第１の内部電極５６０とは離間されて配置される。したがって、第１の補助電極５８０は、ギャップ領域Ｌ１に配置される。第１の補助電極５８０は、第２の端面５２ｆに引き出されている。第１の補助電極５８０の形状は、特に限定されないが、略矩形形状であることが好ましい。
【００７８】
第２の補助電極５８２は、第２の内部電極５６２と同一平面上に配置され、第２の内部電極５６２とは離間されて配置される。したがって、第２の補助電極５８２は、ギャップ領域Ｌ２に配置される。第２の補助電極５８２は、第１の端面５２ｅに引き出されている。第２の補助電極５８２の形状は、特に限定されないが、略矩形形状であることが好ましい。
【００７９】
第３の補助電極５８４は、第３の内部電極５６４と同一平面上に配置され、積層体５２の長さ方向ｚに第３の内部電極５６４を挟むように離間して配置されている。第３の補助電極５８４は、第１の端面５２ｅ側に配置される一方の第３の補助電極５８４ａと第２の端面５２ｆ側に配置される他方の第３の補助電極５８４ｂとを含む。したがって、一方の第３の補助電極５８４ａは、ギャップ領域Ｌ３ａに配置され、他方の第３の補助電極５８４ｂは、ギャップ領域Ｌ３ｂに配置される。一方の第３の補助電極５８４ａは、第１の端面５２ｅに引き出されており、他方の第３の補助電極５８４ｂは、第２の端面５２ｆに引き出されている。一方の第３の補助電極５８４ａおよび他方の第３の補助電極５８４ｂのそれぞれの形状は、特に限定されないが、略矩形形状であることが好ましい。
【００８０】
第４の補助電極５８６は、第４の内部電極５６６と同一平面上に配置され、積層体５２の長さ方向ｚに第４の内部電極５６６を挟むように離間して配置されている。第４の補助電極５８６は、第１の端面５２ｅ側に配置される一方の第４の補助電極５８６ａと第２の端面５２ｆ側に配置される他方の第４の補助電極５８６ｂとを含む。したがって、一方の第４の補助電極５８６ａは、ギャップ領域Ｌ４ａに配置され、他方の第４の補助電極５８６ｂは、ギャップ領域Ｌ４ｂに配置される。一方の第４の補助電極５８６ａは、第１の端面５２ｅに引き出されており、他方の第４の補助電極５８６ｂは、第２の端面５２ｆに引き出されている。一方の第４の補助電極５８６ａおよび他方の第４の補助電極５８６ｂのそれぞれの形状は、特に限定されないが、略矩形形状であることが好ましい。
【００８１】
なお、第１の内部電極５６０における第２の端部５６０ｂの第１の側面５２ｃおよび第２の側面５２ｄを結ぶ幅方向の長さＷ１ｃは、第１の内部電極５６０における第１の端部５６０ａの第１の側面５２ｃおよび第２の側面５２ｄを結ぶ幅方向の長さＷ１ｂ、および第１の補助電極５８０の第１の側面５２ｃおよび第２の側面５２ｄを結ぶ幅方向の長さＷ６よりも小さい。
第２の内部電極５６２における第４の端部５６２ｂの第１の側面５２ｃおよび第２の側面５２ｄを結ぶ幅方向の長さＷ２ｃは、第２の内部電極５６２における第３の端部５６２ａの第１の側面５２ｃおよび第２の側面５２ｄを結ぶ幅方向の長さＷ２ｂ、および第２の補助電極５８２の第１の側面５２ｃおよび第２の側面５２ｄを結ぶ幅方向の長さＷ７よりも小さい。
第３の内部電極５６４における第５の端部５６４ａの第１の側面５２ｃおよび第２の側面５２ｄを結ぶ幅方向の長さＷ３ｂと、第３の内部電極５６４における第６の端部５６４ｂの第１の側面５２ｃおよび第２の側面５２ｄを結ぶ幅方向の長さＷ３ｃ、および一方の第３の補助電極５８４ａおよび他方の第３の補助電極５８４ｂの第１の側面５２ｃおよび第２の側面５２ｄを結ぶ幅方向ｙの長さＷ８ａ，Ｗ８ｂは、第１の内部電極５６０における第１の端部５６０ａの第１の側面５２ｃおよび第２の側面５２ｄを結ぶ幅方向の長さＷ１ｂと、第１の補助電極５８０の第１の側面５２ｃおよび第２の側面５２ｄを結ぶ幅方向の長さＷ６、および第２の内部電極５６２における第３の端部５６２ａの第１の側面５２ｃおよび第２の側面５２ｄを結ぶ幅方向の長さＷ２ｂと、第２の補助電極５８２の第１の側面５２ｃおよび第２の側面５２ｄを結ぶ幅方向の長さＷ７よりも小さい。
【００８２】
積層体５２の第１の端面５２ｅ側および第２の端面５２ｆ側には、外部電極６２が配置される。外部電極６２は、第１の外部電極６２ａおよび第２の外部電極６２ｂを有する。
積層体５２の第１の端面５２ｅ側には、第１の外部電極６２ａが形成される。第１の外部電極６２ａは、積層体５２の第１の端面５２ｅを覆い、第１の端面５２ｅから延伸して第１の主面５２ａ、第２の主面５２ｂ、第１の側面５２ｃおよび第２の側面５２ｄの一部分を覆うように形成される。この場合、第１の外部電極６２ａは、第１の内部電極５６０の第１の端部５６０ａおよび一方の第５の内部電極５６８ａの第９の端部５６８ａ１と電気的に接続される。なお、第１の外部電極６２ａは、積層体５２の第１の端面５２ｅのみに形成されてもよい。
積層体５２の第２の端面５２ｆ側には、第２の外部電極６２ｂが形成される。第２の外部電極６２ｂは、積層体５２の第２の端面５２ｆを覆い、第２の端面５２ｆから延伸して第１の主面５２ａ、第２の主面５２ｂ、第１の側面５２ｃおよび第２の側面５２ｄの一部分を覆うように形成される。この場合、第２の外部電極６２ｂは、第２の内部電極５６２の第３の端部５６２ａおよび他方の第５の内部電極５６８ｂの第１０の端部５６８ｂ１と電気的に接続される。なお、第２の外部電極６２ｂは、積層体５２の第２の端面５２ｆのみに形成されてもよい。
【００８３】
図１０に示す積層セラミックコンデンサ５０は、図１に示す積層セラミックコンデンサ１０と同様の効果を奏するとともに次の効果を奏する。
すなわち、図１０に示す積層セラミックコンデンサ５０は、第１の内部電極５６０における第２の端部５６０ｂの第１の側面５２ｃおよび第２の側面５２ｄを結ぶ幅方向の長さＷ１ｃは、第１の内部電極５６０における第１の端部５６０ａの第１の側面５２ｃおよび第２の側面５２ｄを結ぶ幅方向の長さＷ１ｂ、および第１の補助電極５８０の第１の側面５２ｃおよび第２の側面５２ｄを結ぶ幅方向の長さＷ６よりも小さく、第２の内部電極５６２における第４の端部５６２ｂの第１の側面５２ｃおよび第２の側面５２ｄを結ぶ幅方向の長さＷ２ｃは、第２の内部電極５６２における第３の端部５６２ａの第１の側面５２ｃおよび第２の側面５２ｄを結ぶ幅方向の長さＷ２ｂ、および第２の補助電極５８２の第１の側面５２ｃおよび第２の側面５２ｄを結ぶ幅方向の長さＷ７よりも小さく、第３の内部電極５６４における第５の端部５６４ａの第１の側面５２ｃおよび第２の側面５２ｄを結ぶ幅方向の長さＷ３ｂと、第３の内部電極５６４における第６の端部５６４ｂの第１の側面５２ｃおよび第２の側面５２ｄを結ぶ幅方向の長さＷ３ｃ、および一方の第３の補助電極５８４ａおよび他方の第３の補助電極５８４ｂの第１の側面５２ｃおよび第２の側面５２ｄを結ぶ幅方向ｙの長さＷ８ａ，Ｗ８ｂは、第１の内部電極５６０における第１の端部５６０ａの第１の側面５２ｃおよび第２の側面５２ｄを結ぶ幅方向の長さＷ１ｂと、第１の補助電極５８０の第１の側面５２ｃおよび第２の側面５２ｄを結ぶ幅方向の長さＷ６、および第２の内部電極５６２における第３の端部５６２ａの第１の側面５２ｃおよび第２の側面５２ｄを結ぶ幅方向の長さＷ２ｂと、第２の補助電極５８２の第１の側面５２ｃおよび第２の側面５２ｄを結ぶ幅方向の長さＷ７よりも小さいので、積層方向ｚから見た際に、第３の内部電極５４６を、第１の内部電極５６０および第２の内部電極５６２により確実に覆うことができる。これにより、第１の内部電極５６０と第３の内部電極５６４との間、および第２の内部電極５６２と第３の内部電極５６４との間における静電容量を、より十分に確保することができる。
【００８４】
（実験例１）
次に、上述の製造方法により図１に示す積層セラミックコンデンサ１０を作製し、所定の条件に基づく静電容量を測定するための実験と耐電圧特性（ＡＣ−ＢＤＶ：ＡＣ破壊電圧）を確認するための実験とを行った。
【００８５】
まず、実施例１として、上述した積層セラミックコンデンサの製造方法にしたがって、以下のようなスペックの図１に示す積層セラミックコンデンサ１０を作製した。
・チップサイズ（設計値）：長さ×幅×高さ＝３２００ｍｍ×２５００ｍｍ×２０００ｍｍ
・誘電体層の材料：ＢａＴｉＯ3
・容量：４０ｎＦ
・定格電圧：６３０Ｖ
・外部電極の構造：下地電極層（焼付け層）とめっき層とを含む構造
下地電極層（焼付け層）：導電性金属（Ｃｕ）とガラスを含む
めっき層：Ｎｉめっき層とＳｎめっき層の２層構造
・第１ないし第５の内部電極の構造
第１ないし第５の内部電極の材料：Ｎｉ
第１ないし第５の内部電極の形状：図２ないし図８に示すとおり
・第１ないし第４の補助電極の構造
第１ないし第４の補助電極の材料：Ｎｉ
第１ないし第４の補助電極の形状：図２ないし図８に示すとおり
【００８６】
また、比較例１として、図１８に示すような、従来の内部電極の構造を有する積層セラミックコンデンサを作製した。なお、比較例１にかかる積層セラミックコンデンサの外部電極は、一方端面から両主面および両側面に至るように形成されており、同様に、他方端面から、両主面および両側面に至るように形成されている。また、その他の条件は、実施例１と同じとした。
実施例１および比較例１の各サンプルは、静電容量を測定する実験のためにそれぞれ１００個ずつ準備し、耐電圧特性を確認する実験のためにそれぞれ５０個ずつ準備した。
【００８７】
（静電容量の測定方法）
静電容量を測定するために、実施例１の積層セラミックコンデンサ１００個と比較例１の積層セラミックコンデンサ１００個とを、１５０℃で１時間熱処理した後、室温に２４時間放置した。その後、それぞれの積層セラミックコンデンサ静電容量がＬＣＲメーター（自動平衡ブリッジ式）を使用して、温度が２５℃、交流電界が１．０Ｖｒｍｓ、および測定周波数が１ｋＨｚの条件で測定された。
実施例１の１００個の積層セラミックコンデンサの静電容量の平均値を実施例１の積層セラミックコンデンサの静電容量の値とし、比較例１の１００個の積層セラミックコンデンサの静電容量の平均値を比較例１の積層セラミックコンデンサの静電容量の値とした。
【００８８】
（ＡＣ破壊電圧の測定方法）
耐電圧特性を確認するために、実施例１の積層セラミックコンデンサ５０個と比較例１の積層セラミックコンデンサ５０個とを、交流自動昇圧耐電圧試験器を用いて、温度２５℃、交流電圧の昇圧速度１００Ｖｒｍｓ／秒の条件で測定を行った。積層セラミックコンデンサが絶縁破壊し、電流値が５０ｍＡとなったときの電圧を破壊電圧（ＢＤＶ）とした。
実施例１の積層セラミックコンデンサ５０個の破壊電圧の平均値を実施例１の積層セラミックコンデンサの破壊電圧とし、比較例１の積層セラミックコンデンサ５０個の平均値を比較例１の積層セラミックコンデンサの破壊電圧の値とした。
【００８９】
以上の実験例１における静電容量を測定する実験および耐電圧特性を確認するための実験の各実験結果について、実施例１および比較例１のそれぞれについての静電容量の測定結果およびＡＣ破壊電圧の測定結果を表１に示す。
【００９０】
【表１】
2018046104.tif 000003
【００９１】
結果、実施例１にかかる積層セラミックコンデンサは、静電容量が５４．８６ｎＦでありＡＣ破壊電圧は、２．３３ｋＶであり、比較例１にかかる積層セラミックコンデンサは、静電容量が４０．００ｎＦでありＡＣ破壊電圧は２．３２であった。したがって、本発明にかかる積層セラミックコンデンサでは、単位体積あたりの静電容量を十分に確保しつつ、耐電圧特性が低下することを抑制しうることが確認された。
【００９２】
（実験例２）
次に、上述の製造方法により図１０に示す積層セラミックコンデンサ５０を作製し、所定の条件に基づく静電容量を測定するための実験と耐電圧特性（ＡＣ−ＢＤＶ：ＡＣ破壊電圧）を確認するための実験とを行った。
【００９３】
まず、実施例２として、上述した積層セラミックコンデンサの製造方法にしたがって、以下のようなスペックの図１０に示す積層セラミックコンデンサ５０を作製した。
・チップサイズ（設計値）：長さ×幅×高さ＝３２００ｍｍ×２５００ｍｍ×２０００ｍｍ
・誘電体層の材料：ＢａＴｉＯ3
・容量：４０ｎＦ
・定格電圧：６３０Ｖ
・外部電極の構造：下地電極層（焼付け層）とめっき層とを含む構造
下地電極層（焼付け層）：導電性金属（Ｃｕ）とガラスを含む
めっき層：Ｎｉめっき層とＳｎめっき層の２層構造
・第１ないし第５の内部電極の構造
第１ないし第５の内部電極の材料：Ｎｉ
第１ないし第５の内部電極の形状：図１１ないし図１７に示すとおり
・第１ないし第４の補助電極の構造
第１ないし第４の補助電極の材料：Ｎｉ
第１ないし第４の補助電極の形状：図１１ないし図１７に示すとおり
【００９４】
また、比較例１は、実験例１において使用した比較例１のサンプルを用いた。
実施例２および比較例１の各サンプルは、静電容量を測定する実験のためにそれぞれ１００個ずつ準備し、耐電圧特性を確認する実験のためにそれぞれ５０個ずつ準備した。
【００９５】
実験例２において、静電容量を測定するための実験方法および耐電圧特性を確認するために行ったＡＣ破壊電圧の測定方法は、実験例１と同様の方法とした。
【００９６】
以上の実験例２における静電容量を測定する実験および耐電圧特性を確認するための実験の各実験結果について、実施例２および比較例１のそれぞれについての静電容量の測定結果およびＡＣ破壊電圧の測定結果を表２に示す。
【００９７】
【表２】
2018046104.tif 000004
【００９８】
実施例２にかかる積層セラミックコンデンサは、静電容量が５４．２９ｎＦでありＡＣ破壊電圧は、２．５５ｋＶであり、比較例１にかかる積層セラミックコンデンサは、静電容量が４０．００ｎＦでありＡＣ破壊電圧は２．３２であった。したがって、本発明にかかる積層セラミックコンデンサでは、単位体積あたりの静電容量を十分に確保しつつ、耐電圧特性が低下することを抑制しうることが確認された。
【００９９】
上述した実施の形態の説明において、組み合わせ可能な構成を相互に組み合わせてもよい。今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。すなわち、たとえば、積層セラミックコンデンサの誘電体層の厚み、層数、対向電極面積および外形寸法は、これに限定されるものではない。
【符号の説明】
【０１００】
１０，５０  積層セラミックコンデンサ
１２，５２  積層体
１２ａ，５２ａ  第１の主面
１２ｂ，５２ｂ  第２の主面
１２ｃ，５２ｃ  第１の側面
１２ｄ，５２ｄ  第２の側面
１２ｅ，５２ｅ  第１の端面
１２ｆ，５２ｆ  第２の端面
１４，５４  誘電体層
１４ａ，５４ａ  外層部
１４ｂ，５４ｂ  内層部
１６，５６  内部電極
１８，５８  補助電極
２０ａ，６０ａ  第１の対向電極部
２０ｂ，６０ｂ  第２の対向電極部
２０ｃ，６０ｃ  積層体の側部（Ｗギャップ）
２２，６２  外部電極
２２ａ，６２ａ  第１の外部電極
２２ｂ，６２ｂ  第２の外部電極
１６０，５６０  第１の内部電極
１６２，５６２  第２の内部電極
１６４，５６４  第３の内部電極
１６６，５６６  第４の内部電極
１６８，５６８  第５の内部電極
１６６ａ，５６６ａ  一方の第４の内部電極
１６６ｂ，５６６ｂ  他方の第４の内部電極
１６８ａ，５６８ａ  一方の第５の内部電極
１６８ｂ，５６８ｂ  他方の第５の内部電極
１６０ａ，５６０ａ  第１の端部
１６０ｂ，５６０ｂ  第２の端部
１６２ａ，５６２ａ  第３の端部
１６２ｂ，５６２ｂ  第４の端部
１６４ａ，５６４ａ  第５の端部
１６４ｂ，５６４ｂ  第６の端部
１６６ａ１，５６６ａ１  第７の端部
１６６ｂ１，５６６ｂ１  第８の端部
１６８ａ１，５６８ａ１  第９の端部
１６８ｂ１，５６８ｂ１  第１０の端部
１６０ｃ１，１６０ｃ２，５６０ｃ１，５６０ｃ２  内部電極角部
１６２ｃ１，１６２ｃ２，５６２ｃ１，５６２ｃ２  内部電極角部
１６４ｃ１，１６４ｃ２，１６４ｃ３，１６４ｃ４，５６４ｃ１，５６４ｃ２，５６４ｃ３，５６４ｃ４  内部電極角部
１８０，５８０  第１の補助電極
１８２，５８２  第２の補助電極
１８４，５８４  第３の補助電極
１８６，５８６  第４の補助電極
ｘ  積層方向
ｙ  幅方向
ｚ  長さ方向
Ｌ１，Ｌ２，Ｌ３ａ，Ｌ３ｂ，Ｌ４，Ｌ４ａ，Ｌ４ｂ，Ｌ５  ギャップ領域
【図１】
2018046104.tif 000005
【図２】
2018046104.tif 000006
【図３】
2018046104.tif 000007
【図４】
2018046104.tif 000008
【図５】
2018046104.tif 000009
【図６】
2018046104.tif 000010
【図７】
2018046104.tif 000011
【図８】
2018046104.tif 000012
【図９】
2018046104.tif 000013
【図１０】
2018046104.tif 000014
【図１１】
2018046104.tif 000015
【図１２】
2018046104.tif 000016
【図１３】
2018046104.tif 000017
【図１４】
2018046104.tif 000018
【図１５】
2018046104.tif 000019
【図１６】
2018046104.tif 000020
【図１７】
2018046104.tif 000021
【図１８】
2018046104.tif 000022